(57)【特許請求の範囲】
【請求項１】
一般式（１）
【化１】
0004463908.tif 000009
（式中、Ｘは、（ＣＨ2）n又はｐ−フェニレン基を表し、ｎは、０、１、２又は３であり、Ｒ1はメチル基、エチル基、プロピル基、ブチル基、フェニル基、ベンジル基及びピリジル基から選ばれる１又は２以上の基が置換基として結合したシリル基であり、Ｒ2、Ｒ3は、それぞれ水素原子、Ｃ１〜８のアルキル基、（アルキル基、アルコキシ基又はハロゲン原子により置換されていてもよい）フェニル基、ハロゲン原子、又はＣ１〜８のアルコキシ基を示す。）
で示されるＯ−シリル化フェノール誘導体を硬化剤として含有することを特徴とするエポキシ樹脂硬化組成物。
【請求項２】
エポキシ樹脂、一般式（１）で示されるＯ−シリル化フェノール誘導体及び硬化反応用触媒を含有することを特徴とする請求項１記載のエポキシ樹脂硬化組成物。
【請求項３】
Ｏ−シリル化フェノール誘導体の含有量が、エポキシ樹脂のエポキシ基１モルに対して、０．０１〜１０モルであることを特徴とする請求項１又は２記載のエポキシ樹脂硬化組成物。
【請求項４】
請求項１〜３のいずれか記載のエポキシ樹脂硬化組成物を硬化させることにより得られるエポキシ樹脂硬化物。
【発明の詳細な説明】
【０００１】
【発明の属する技術分野】
本発明は、新規Ｏ−シリル化フェノール誘導体、その製造方法、エポキシ樹脂硬化組成物、エポキシ樹脂硬化物に関し、より詳しくは、新規なテトラキスフェニル骨格を有するＯ−シリル化フェノール誘導体や、該Ｏ−シリル化フェノール誘導体の製造方法や、該新規Ｏ−シリル化フェノール誘導体を硬化剤として含有するエポキシ樹脂硬化組成物や、エポキシ樹脂硬化組成物を硬化させることにより得られるエポキシ樹脂硬化物に関する。
【０００２】
【従来の技術】
エポキシ樹脂は優れた機械特性、熱特性を有するため様々な分野で広く用いられている。しかし汎用のビスフェノールＡジグリシジルタイプのエポキシ樹脂は、構造中に下記式（３）で表される水酸基を有する上に、通常のフェノール、アミン系硬化剤などで硬化させると硬化物中により多くの水酸基が生成し、このように、水酸基を多く含む硬化物は表面自由エネルギーや吸水性が高く、電気電子材料などとして用いる場合、耐水性及び電気絶縁性に問題があった。従って、硬化反応による新たな水酸基の発生を抑制できる新しい硬化剤の開発が強く望まれていた。
【０００３】
【化３】
0004463908.tif 000002
【０００４】
近年、有機ケイ素化合物は他の有機金属化合物と比べ安定で、取り扱いが容易であり、ケイ素原子が特異的な働きを示すことから、水酸基、チオール基、カルボキシル基、アミノ基の活性水素をトリメチルシリル基等で置換したＯ−シリル化ビスフェノール、Ｓ−シリル化ジチオール、ジカルボン酸シリルエステル、Ｎ−シリル化ジアミン等のシリル化化合物を硬化剤とする高分子合成が注目されている。例えば、活性水素をシリル基で置換したアリルシリルエーテルとエポキシ化合物との反応が、テトラヘドロン・レターズ（Tetrahedron Letters）31,1723 (1990)に、また同じく活性水素をシリル基で置換したＯ−シリル化アミンとＯ−シリル化ポリエポキシ化合物との反応が特開平８−２４５７４９号公報に記載されている。これらの反応で得られるエポキシ樹脂硬化物は、一般的なフェノール及びアミン硬化剤から得られた硬化物よりも水酸基が少なく、シロキシ基を有する疎水性の硬化物であり、耐水性及び電気絶縁性において優れた性質を示す。しかしながら、この方法で得られた硬化物は、会合性の無い疎水性シロキシ基の存在により重合物間の分子間会合力が弱まるため、分子間水素結合を形成する従来の水酸基を多く含むエポキシ樹脂硬化物よりもガラス転移温度が著しく低下してしまうなど、工業的価値の高い耐熱性材料という観点から十分満足できるものではない。
【０００５】
【発明が解決しようとする課題】
本発明の課題は、低表面自由エネルギー及び低吸水性と優れた電気特性、さらには高いガラス転移温度を有する耐熱性にも優れた硬化物を与える、新規なＯ−シリル化フェノール誘導体を成分化合物とするエポキシ樹脂硬化組成物を提供することにある。
【０００６】
【課題を解決するための手段】
本発明は上記の問題点を解決すべく鋭意研究をした結果、硬化剤として特定のＯ−シリル化フェノール誘導体を成分化合物とするエポキシ樹脂硬化組成物が高いガラス転移温度を有し、耐熱性及び電気絶縁性に優れた疎水性のエポキシ樹脂硬化物を与えることを見い出し、本発明を完成するに至った。
【０００７】
即ち本発明は、１，１，２，２−テトラキス（４−トリアルキルシロキシフェニル）エタン、１，１，２，２−テトラキス（３−メチル−４−トリアルキルシロキシフェニル）エタン、又は１，１，２，２−テトラキス（３，５−ジメチル−４−トリアルキルシロキシフェニル）エタン等の下記一般式（１）［式中、Ｘは、（ＣＨ2）n又はｐ−フェニレン基を表し、ｎは、０、１、２又は３であり、Ｒ1は脂肪族基、芳香族基又は複素環基から選ばれる１又は２以上の基が置換基として結合したシリル基であり、Ｒ2、Ｒ3は、それぞれ水素原子、低級アルキル基、置換されていてもよいフェニル基、ハロゲン原子、又は低級アルコキシ基を示す。］で表されるＯ−シリル化フェノール誘導体に関する。
【０００８】
【化４】
0004463908.tif 000003
【０００９】
また本発明は、一般式（２）［式中、Ｘは、（ＣＨ2）n又はｐ−フェニレン基を表し、ｎは、０、１、２又は３であり、Ｒ2、Ｒ3は、それぞれ水素原子、低級アルキル基、置換されていてもよいフェニル基、ハロゲン原子、又は低級アルコキシ基を示す。］で表されるテトラキスフェノール化合物と置換シリル化剤とを反応させることを特徴とする請求項１記載の一般式（１）で表されるＯ−シリル化フェノール誘導体の製造方法に関する。
【００１０】
【化５】
0004463908.tif 000004
【００１１】
さらに本発明は、硬化剤として上記一般式（１）で表されるＯ−シリル化フェノール誘導体を硬化剤として含有することを特徴とするエポキシ樹脂硬化組成物や、エポキシ樹脂、上記一般式（１）で示されるＯ−シリル化フェノール誘導体及び硬化反応用触媒を含有することを特徴とするエポキシ樹脂硬化組成物や、上記Ｏ−シリル化フェノール誘導体の含有量がエポキシ樹脂のエポキシ基１モルに対して０．０１〜１０モルである上記エポキシ樹脂硬化組成物に関する。さらにまた、本発明は上記エポキシ樹脂硬化組成物を硬化させることにより得られるエポキシ樹脂硬化物に関する。
【００１２】
【発明の実施の形態】
以下、本発明を詳細に説明する。
本発明の一般式（１）で表されるＯ−シリル化フェノール誘導体とエポキシ樹脂との反応硬化物は、下記一般式（４）で表される疎水性のシロキシ基を含む構造を有しており、低表面自由エネルギーと低吸水性を示し、かつ電気特性に優れたものとなる。また、本発明の一般式（１）で示されるＯ−シリル化フェノール誘導体は、テトラキスフェニル骨格に基づく拡散的反応部位、即ち放射状に開いた４つのシロキシ基を有することから、エポキシ樹脂硬化反応下での架橋を促進し、得られる硬化物は高いガラス転移温度と共に優れた耐熱性を有する。下記一般式（４）中、Ｒ1は脂肪族基、芳香族基又は複素環基から選ばれる１又は２以上の基が置換基として結合したシリル基を示す。
【００１３】
【化６】
0004463908.tif 000005
【００１４】
本発明の一般式（１）で表されるＯ−シリル化フェノール誘導体において、Ｒ1は、脂肪族基、芳香族基又は複素環基から選ばれる１又は２以上の基が置換基として結合したシリル基、すなわちケイ素原子に脂肪族基、芳香族基又は複素環基が少なくとも１個結合した置換シリル基を示す。脂肪族基には鎖状又は環状のアルキル基やアルケニル基が包含され、またその脂肪族鎖中には酸素や窒素、硫黄等のヘテロ原子が含有されていてもよい。脂肪族基の炭素数は特に制約されないが、通常、その炭素数は１〜２２である。
【００１５】
脂肪族基としては、メチル、エチル、プロピル、ブチル、ペンチル、ヘキシル、ヘプチル、ノニル、デシル、ウンデシル、ドデシル、トリデシル、テトラデシル、ペンタデシル、ヘキサデシル、ヘプタデシル、オクタデシル等のアルキル基、ビニル、プロペニル、アリル、イソプロペニル、ブテニル、ペンテニル、エチニル等のアルケニル基、シクロプロピル、シクロブチル、シクロペンチル、シクロヘキシル、シクロヘキシルメチル、シクロヘキセニル等の環状脂肪族基を具体的に例示することができる。芳香族基としては、フェニル、トリル、キシリル、メシチル、メトキシフェニル、シアノフェニル、ニトロフェニル、クメニル、ベンジル、メチルベンジル、メトキシベンジル、シアノベンジル、ニトロベンジル、フェニルエチル、α−メチルベンジル、ジフェニルメチル、トリチル、スチリル、シンナミル、ナフチル、アントリル、フェナントリル等を具体的に例示することができる。複素環基としては、フリル、フルフリル、チエニル、テニル、ピロリル、ピリジル等を具体的に例示することができる。
【００１６】
置換シリル基の具体例としては、例えば、ジメチルシリル基、ジフェニルシリル基、トリメチルシリル基、トリエチルシリル基、トリプロピルシリル基、トリブチルシリル基、トリヘキシルシリル基、トリベンジルシリル基、トリフェニルシリル基、エチルジメチルシリル基、ｎ−ブチルジメチルシリル基、ｔ−ブチルジメチルシリル基、オクチルジメチルシリル基、オクタデシルジメチルシリル基、ビニルジメチルシリル基、アリルジメチルシリル基、フェニルジメチルシリル基、ジフェニルビニルシリル基、メチルフェニルビニルシリル基、シクロヘキシルジメチルシリル基、ベンジルジメチルシリル基、ジフェニルメチルシリル基、ｔ−ブチルジフェニルシリル基、トリルジメチルシリル基、フリルジメチルシリル基、ピリジルジメチルシリル基等を挙げることができる。
【００１７】
本発明の一般式（１）で表されるＯ−シリル化フェノール誘導体において、Ｒ2、Ｒ3はそれぞれ水素原子、低級アルキル基、置換されていてもよいフェニル基、ハロゲン原子又は低級アルコキシ基を示すが、低級アルキル基はＣ１〜Ｃ８のアルキル基を、ハロゲン原子は塩素、臭素、フッ素、ヨウ素を、低級アルコキシ基はＣ１〜Ｃ８のアルコキシ基を、置換されていてもよいフェニル基の置換基としてはアルキル基、アルコキシ基、ハロゲン基等を例示することができる。
【００１８】
本発明のＯ−シリル化フェノール誘導体としては、例えば、１，１，２，２−テトラキス（４−トリアルキルシロキシフェニル）エタン、１，１，２，２−テトラキス（３−メチル−４−トリアルキルシロキシフェニル）エタン、１，１，２，２−テトラキス（３，５−ジメチル−４−トリアルキルシロキシフェニル）エタン、１，１，２，２−テトラキス（３−クロロ−４−トリアルキルシロキシフェニル）エタン、１，１，２，２−テトラキス（３，５−ジクロロ−４−トリアルキルシロキシフェニル）エタン、１，１，２，２−テトラキス（３−ブロモ−４−トリアルキルシロキシフェニル）エタン、１，１，２，２−テトラキス（３，５−ジブロモ−４−トリアルキルシロキシフェニル）エタン、１，１，２，２−テトラキス（３−ｔ−ブチル−４−トリアルキルシロキシフェニル）エタン、１，１，２，２−テトラキス（３，５−ジ−ｔ−ブチル−４−トリアルキルシロキシフェニル）エタン、１，１，２，２−テトラキス（３−フルオロ−４−トリアルキルシロキシフェニル）エタン、１，１，２，２−テトラキス（３，５−ジフルオロ−４−トリアルキルシロキシフェニル）エタン、１，１，２，２−テトラキス（３−メトキシ−４−トリアルキルシロキシフェニル）エタン、１，１，２，２−テトラキス（３，５−ジメトキシ−４−トリアルキルシロキシフェニル）エタン、１，１，２，２−テトラキス（３−フェニル−４−トリアルキルシロキシフェニル）エタン、１，１，２，２−テトラキス（３，５−ジフェニル−４−トリアルキルシロキシフェニル）エタン、１，１，２，２−テトラキス（３−フルオロ−５−メチル−４−トリアルキルシロキシフェニル）エタン、１，１，２，２−テトラキス（３−クロロ−５−メチル−４−トリアルキルシロキシフェニル）エタン、１，１，２，２−テトラキス（３−ブロモ−５−メチル−４−トリアルキルシロキシフェニル）エタン、１，１，２，２−テトラキス（３−メトキシ−５−メチル−４−トリアルキルシロキシフェニル）エタン、１，１，２，２−テトラキス（３−ｔ−ブチル−５−メチル−４−トリアルキルシロキシフェニル）エタン、１，１，２，２−テトラキス（３−フェニル−５−メチル−４−トリアルキルシロキシフェニル）エタン、１，１，２，２−テトラキス（３−クロロ−５−ブロモ−４−トリアルキルシロキシフェニル）エタン、１，１，２，２−テトラキス（３−クロロ−５−フェニル−４−トリアルキルシロキシフェニル）エタン、１，１，３，３−テトラキス（４−トリアルキルシロキシフェニル）プロパン、１，１，３，３−テトラキス（３−メチル−４−トリアルキルシロキシフェニル）プロパン、１，１，３，３−テトラキス（３，５−ジメチル−４−トリアルキルシロキシフェニル）プロパン、１，１，３，３−テトラキス（３−クロロ−４−トリアルキルシロキシフェニル）プロパン、１，１，３，３−テトラキス（３，５−ジクロロ−４−トリアルキルシロキシフェニル）プロパン、１，１，３，３−テトラキス（３−ブロモ−４−トリアルキルシロキシフェニル）プロパン、１，１，３，３−テトラキス（３，５−ジブロモ−４−トリアルキルシロキシフェニル）プロパン、１，１，３，３−テトラキス（３−フェニル−４−トリアルキルシロキシフェニル）プロパン、１，１，３，３−テトラキス（３，５−ジフェニル−４−トリアルキルシロキシフェニル）プロパン、１，１，３，３−テトラキス（３−メトキシ−４−トリアルキルシロキシフェニル）プロパン、１，１，３，３−テトラキス（３，５−ジメトキシ−４−トリアルキルシロキシフェニル）プロパン、１，１，３，３−テトラキス（３−ｔ−ブチル−４−トリアルキルシロキシフェニル）プロパン、１，１，３，３−テトラキス（３，５−ジ−ｔ−ブチル−４−トリアルキルシロキシフェニル）プロパン、１，１，４，４−テトラキス（４−トリアルキルシロキシフェニル）ブタン、１，１，４，４−テトラキス（３−メチル−４−トリアルキルシロキシフェニル）ブタン、１，１，４，４−テトラキス（３，５−ジメチル−４−トリアルキルシロキシフェニル）ブタン、１，１，４，４−テトラキス（３−クロロ−４−トリアルキルシロキシフェニル）ブタン、１，１，４，４−テトラキス（３，５−ジクロロ−４−トリアルキルシロキシフェニル）ブタン、１，１，４，４−テトラキス（３−メトキシ−４−トリアルキルシロキシフェニル）ブタン、１，１，４，４−テトラキス（３，５−ジメトキシ−４−トリアルキルシロキシフェニル）ブタン、１，１，４，４−テトラキス（３−ブロモ−４−トリアルキルシロキシフェニル）ブタン、１，１，４，４−テトラキス（３，５−ジブロモ−４−トリアルキルシロキシフェニル）ブタン、１，１，４，４−テトラキス（３−ｔ−ブチル−４−トリアルキルシロキシフェニル）ブタン、１，１，４，４−テトラキス（３，５−ジ−ｔ−ブチル−４−トリアルキルシロキシフェニル）ブタン、α，α，α′，α′−テトラキス（４−トリアルキルシロキシフェニル）−ｐ−キシレン、α，α，α′，α′−テトラキス（３−メチル−４−トリアルキルシロキシフェニル）−ｐ−キシレン、α，α，α′，α′−テトラキス（３，５−ジメチル−４−トリアルキルシロキシフェニル）−ｐ−キシレン、α，α，α′，α′−テトラキス（３−クロロ−４−トリアルキルシロキシフェニル）−ｐ−キシレン、α，α，α′，α′−テトラキス（３，５−ジクロロ−４−トリアルキルシロキシフェニル）−ｐ−キシレン、α，α，α′，α′−テトラキス（３−ブロモ−４−トリアルキルシロキシフェニル）−ｐ−キシレン、α，α，α′，α′−テトラキス（３，５−ジブロモ−４−トリアルキルシロキシフェニル）−ｐ−キシレン、α，α，α′，α′−テトラキス（３−ｔ−ブチル−４−トリアルキルシロキシフェニル）−ｐ−キシレン、α，α，α′，α′（３，５−ジ−ｔ−ブチル−４−トリアルキルシロキシフェニル）−ｐ−キシレン、α，α，α′，α′−テトラキス（３−フルオロ−４−トリアルキルシロキシフェニル）−ｐ−キシレン、α，α，α′，α′−テトラキス（３，５−ジフルオロ−４−トリアルキルシロキシフェニル）−ｐ−キシレン、α，α，α′，α′−テトラキス（３−メトキシ−４−トリアルキルシロキシフェニル）−ｐ−キシレン、α，α，α′，α′−テトラキス（３，５−ジメトキシ−４−トリアルキルシロキシフェニル）−ｐ−キシレン、α，α，α′，α′−テトラキス（３−フェニル−４−トリアルキルシロキシフェニ��）−ｐ−キシレン、α，α，α′，α′−テトラキス（３，５−ジフェニル−４−トリアルキルシロキシフェニル）−ｐ−キシレン、α，α，α′，α′−テトラキス（３−フルオロ−５−メチル−４−トリアルキルシロキシフェニル）−ｐ−キシレン、α，α，α′，α′−テトラキス（３−クロロ−５−メチル−４−トリアルキルシロキシフェニル）−ｐ−キシレン、α，α，α′，α′−テトラキス（３−ブロモ−５−メチル−４−トリアルキルシロキシフェニル）−ｐ−キシレン、α，α，α′，α′−テトラキス（３−メトキシ−５−メチル−４−トリアルキルシロキシフェニル）−ｐ−キシレン、α，α，α′，α′−テトラキス（３−ｔ−ブチル−５−メチル−４−トリアルキルシロキシフェニル）−ｐ−キシレン、α，α，α′，α′−テトラキス（３−クロロ−５−ブロモ−４−トリアルキルシロキシフェニル）−ｐ−キシレン、α，α，α′，α′−テトラキス（３−クロロ−５−フェニル−４−トリアルキルシロキシフェニル）−ｐ−キシレン、１，１，２，２−テトラキス（４−トリベンジルシロキシフェニル）エタン、１，１，２，２−テトラキス（３−メチル−４−トリベンジルシロキシフェニル）エタン、１，１，２，２−テトラキス（３，５−ジメチル−４−トリベンジルシロキシフェニル）エタン、１，１，２，２−テトラキス（３−クロロ−４−トリベンジルシロキシフェニル）エタン、１，１，２，２−テトラキス（３，５−ジクロロ−４−トリベンジルシロキシフェニル）エタン、１，１，２，２−テトラキス（３−ブロモ−４−トリベンジルシロキシフェニル）エタン、１，１，２，２−テトラキス（３，５−ジブロモ−４−トリベンジルシロキシフェニル）エタン、１，１，２，２−テトラキス（３−ｔ−ブチル−４−トリベンジルシロキシフェニル）エタン、１，１，２，２−テトラキス（３，５−ジ−ｔ−ブチル−４−トリベンジルシロキシフェニル）エタン、１，１，２，２−テトラキス（３−フルオロ−４−トリベンジルシロキシフェニル）エタン、１，１，２，２−テトラキス（３，５−ジフルオロ−４−トリベンジルシロキシフェニル）エタン、１，１，２，２−テトラキス（３−メトキシ−４−トリベンジルシロキシフェニル）エタン、１，１，２，２−テトラキス（３，５−ジメトキシ−４−トリベンジルシロキシフェニル）エタン、１，１，２，２−テトラキス（３−フェニル−４−トリベンジルシロキシフェニル）エタン、１，１，２，２−テトラキス（３，５−ジフェニル−４−トリベンジルシロキシフェニル）エタン、１，１，２，２−テトラキス（３−フルオロ−５−メチル−４−トリベンジルシロキシフェニル）エタン、１，１，２，２−テトラキス（３−クロロ−５−メチル−４−トリベンジルシロキシフェニル）エタン、１，１，２，２−テトラキス（３−ブロモ−５−メチル−４−トリベンジルシロキシフェニル）エタン、１，１，２，２−テトラキス（３−メトキシ−５−メチル−４−トリベンジルシロキシフェニル）エタン、１，１，２，２−テトラキス（３−ｔ−ブチル−５−メチル−４−トリベンジルシロキシフェニル）エタン、１，１，２，２−テトラキス（３−フェニル−５−メチル−４−トリベンジルシロキシフェニル）エタン、１，１，２，２−テトラ���ス（３−クロロ−５−ブロモ−４−トリベンジルシロキシフェニル）エタン、１，１，２，２−テトラキス（３−クロロ−５−フェニル−４−トリベンジルシロキシフェニル）エタン、１，１，３，３−テトラキス（４−トリベンジルシロキシフェニル）プロパン、１，１，３，３−テトラキス（３−メチル−４−トリベンジルシロキシフェニル）プロパン、１，１，３，３−テトラキス（３，５−ジメチル−４−トリベンジルシロキシフェニル）プロパン、１，１，３，３−テトラキス（３−クロロ−４−トリベンジルシロキシフェニル）プロパン、１，１，３，３−テトラキス（３，５−ジクロロ−４−トリベンジルシロキシフェニル）プロパン、１，１，３，３−テトラキス（３−ブロモ−４−トリベンジルシロキシフェニル）プロパン、１，１，３，３−テトラキス（３，５−ジブロモ−４−トリベンジルシロキシフェニル）プロパン、１，１，３，３−テトラキス（３−フェニル−４−トリベンジルシロキシフェニル）プロパン、１，１，３，３−テトラキス（３，５−ジフェニル−４−トリベンジルシロキシフェニル）プロパン、１，１，３，３−テトラキス（３−メトキシ−４−トリベンジルシロキシフェニル）プロパン、１，１，３，３−テトラキス（３，５−ジメトキシ−４−トリベンジルシロキシフェニル）プロパン、１，１，３，３−テトラキス（３−ｔ−ブチル−４−トリベンジルシロキシフェニル）プロパン、１，１，３，３−テトラキス（３，５−ジ−ｔ−ブチル−４−トリベンジルシロキシフェニル）プロパン、１，１，４，４−テトラキス（４−トリベンジルシロキシフェニル）ブタン、１，１，４，４−テトラキス（３−メチル−４−トリベンジルシロキシフェニル）ブタン、１，１，４，４−テトラキス（３，５−ジメチル−４−トリベンジルシロキシフェニル）ブタン、１，１，４，４−テトラキス（３−クロロ−４−トリベンジルシロキシフェニル）ブタン、１，１，４，４−テトラキス（３，５−ジクロロ−４−トリベンジルシロキシフェニル）ブタン、１，１，４，４−テトラキス（３−メトキシ−４−トリベンジルシロキシフェニル）ブタン、１，１，４，４−テトラキス（３，５−ジメトキシ−４−トリベンジルシロキシフェニル）ブタン、１，１，４，４−テトラキス（３−ブロモ−４−トリベンジルシロキシフェニル）ブタン、１，１，４，４−テトラキス（３，５−ジブロモ−４−トリベンジルシロキシフェニル）ブタン、１，１，４，４−テトラキス（３−ｔ−ブチル−４−トリベンジルシロキシフェニル）ブタン、１，１，４，４−テトラキス（３，５−ジ−ｔ−ブチル−４−トリベンジルシロキシフェニル）ブタン、α，α，α′，α′−テトラキス（４−トリベンジルシロキシフェニル）−ｐ−キシレン、α，α，α′，α′−テトラキス（３−メチル−４−トリベンジルシロキシフェニル）−ｐ−キシレン、α，α，α′，α′−テトラキス（３，５−ジメチル−４−トリベンジルシロキシフェニル）−ｐ−キシレン、α，α，α′，α′−テトラキス（３−クロロ−４−トリベンジルシロキシフェニル）−ｐ−キシレン、α，α，α′，α′−テトラキス（３，５−ジクロロ−４−トリベンジルシロキシフェニル）−ｐ−キシレン、α，α，α′，α′−テトラキス（３−ブロ���−４−トリベンジルシロキシフェニル）−ｐ−キシレン、α，α，α′，α′−テトラキス（３，５−ジブロモ−４−トリベンジルシロキシフェニル）−ｐ−キシレン、α，α，α′，α′−テトラキス（３−ｔ−ブチル−４−トリベンジルシロキシフェニル）−ｐ−キシレン、α，α，α′，α′（３，５−ジ−ｔ−ブチル−４−トリベンジルシロキシフェニル）−ｐ−キシレン、α，α，α′，α′−テトラキス（３−フルオロ−４−トリベンジルシロキシフェニル）−ｐ−キシレン、α，α，α′，α′−テトラキス（３，５−ジフルオロ−４−トリベンジルシロキシフェニル）−ｐ−キシレン、α，α，α′，α′−テトラキス（３−メトキシ−４−トリベンジルシロキシフェニル）−ｐ−キシレン、α，α，α′，α′−テトラキス（３，５−ジメトキシ−４−トリベンジルシロキシフェニル）−ｐ−キシレン、α，α，α′，α′−テトラキス（３−フェニル−４−トリベンジルシロキシフェニル）−ｐ−キシレン、α，α，α′，α′−テトラキス（３，５−ジフェニル−４−トリベンジルシロキシフェニル）−ｐ−キシレン、α，α，α′，α′−テトラキス（３−フルオロ−５−メチル−４−トリベンジルシロキシフェニル）−ｐ−キシレン、α，α，α′，α′−テトラキス（３−クロロ−５−メチル−４−トリベンジルシロキシフェニル）−ｐ−キシレン、α，α，α′，α′−テトラキス（３−ブロモ−５−メチル−４−トリベンジルシロキシフェニル）−ｐ−キシレン、α，α，α′，α′−テトラキス（３−メトキシ−５−メチル−４−トリベンジルシロキシフェニル）−ｐ−キシレン、α，α，α′，α′−テトラキス（３−ｔ−ブチル−５−メチル−４−トリベンジルシロキシフェニル）−ｐ−キシレン、α，α，α′，α′−テトラキス（３−クロロ−５−ブロモ−４−トリベンジルシロキシフェニル）−ｐ−キシレン、α，α，α′，α′−テトラキス（３−クロロ−５−フェニル−４−トリベンジルシロキシフェニル）−ｐ−キシレン、１，１，２，２−テトラキス（４−トリフェニルシロキシフェニル）エタン、１，１，２，２−テトラキス（３−メチル−４−トリフェニルシロキシフェニル）エタン、１，１，２，２−テトラキス（３，５−ジメチル−４−トリフェニルシロキシフェニル）エタン、１，１，２，２−テトラキス（３−クロロ−４−トリフェニルシロキシフェニル）エタン、１，１，２，２−テトラキス（３，５−ジクロロ−４−トリフェニルシロキシフェニル）エタン、１，１，２，２−テトラキス（３−ブロモ−４−トリフェニルシロキシフェニル）エタン、１，１，２，２−テトラキス（３，５−ジブロモ−４−トリフェニルシロキシフェニル）エタン、１，１，２，２−テトラキス（３−ｔ−ブチル−４−トリフェニルシロキシフェニル）エタン、１，１，２，２−テトラキス（３，５−ジ−ｔ−ブチル−４−トリフェニルシロキシフェニル）エタン、１，１，２，２−テトラキス（３−フルオロ−４−トリフェニルシロキシフェニル）エタン、１，１，２，２−テトラキス（３，５−ジフルオロ−４−トリフェニルシロキシフェニル）エタン、１，１，２，２−テトラキス（３−メトキシ−４−トリフェニルシロキシフェニル）エタン、１，１，２，２−テトラキス（３，５−ジメトキシ−４−トリフェニ��シロキシフェニル）エタン、１，１，２，２−テトラキス（３−フェニル−４−トリフェニルシロキシフェニル）エタン、１，１，２，２−テトラキス（３，５−ジフェニル−４−トリフェニルシロキシフェニル）エタン、１，１，２，２−テトラキス（３−フルオロ−５−メチル−４−トリフェニルシロキシフェニル）エタン、１，１，２，２−テトラキス（３−クロロ−５−メチル−４−トリフェニルシロキシフェニル）エタン、１，１，２，２−テトラキス（３−ブロモ−５−メチル−４−トリフェニルシロキシフェニル）エタン、１，１，２，２−テトラキス（３−メトキシ−５−メチル−４−トリフェニルシロキシフェニル）エタン、１，１，２，２−テトラキス（３−ｔ−ブチル−５−メチル−４−トリフェニルシロキシフェニル）エタン、１，１，２，２−テトラキス（３−フェニル−５−メチル−４−トリフェニルシロキシフェニル）エタン、１，１，２，２−テトラキス（３−クロロ−５−ブロモ−４−トリフェニルシロキシフェニル）エタン、１，１，２，２−テトラキス（３−クロロ−５−フェニル−４−トリフェニルシロキシフェニル）エタン、１，１，３，３−テトラキス（４−トリフェニルシロキシフェニル）プロパン、１，１，３，３−テトラキス（３−メチル−４−トリフェニルシロキシフェニル）プロパン、１，１，３，３−テトラキス（３，５−ジメチル−４−トリフェニルシロキシフェニル）プロパン、１，１，３，３−テトラキス（３−クロロ−４−トリフェニルシロキシフェニル）プロパン、１，１，３，３−テトラキス（３，５−ジクロロ−４−トリフェニルシロキシフェニル）プロパン、１，１，３，３−テトラキス（３−ブロモ−４−トリフェニルシロキシフェニル）プロパン、１，１，３，３−テトラキス（３，５−ジブロモ−４−トリフェニルシロキシフェニル）プロパン、１，１，３，３−テトラキス（３−フェニル−４−トリフェニルシロキシフェニル）プロパン、１，１，３，３−テトラキス（３，５−ジフェニル−４−トリフェニルシロキシフェニル）プロパン、１，１，３，３−テトラキス（３−メトキシ−４−トリフェニルシロキシフェニル）プロパン、１，１，３，３−テトラキス（３，５−ジメトキシ−４−トリフェニルシロキシフェニル）プロパン、１，１，３，３−テトラキス（３−ｔ−ブチル−４−トリフェニルシロキシフェニル）プロパン、１，１，３，３−テトラキス（３，５−ジ−ｔ−ブチル−４−トリフェニルシロキシフェニル）プロパン、１，１，４，４−テトラキス（４−トリフェニルシロキシフェニル）ブタン、１，１，４，４−テトラキス（３−メチル−４−トリフェニルシロキシフェニル）ブタン、１，１，４，４−テトラキス（３，５−ジメチル−４−トリフェニルシロキシフェニル）ブタン、１，１，４，４−テトラキス（３−クロロ−４−トリフェニルシロキシフェニル）ブタン、１，１，４，４−テトラキス（３，５−ジクロロ−４−トリフェニルシロキシフェニル）ブタン、１，１，４，４−テトラキス（３−メトキシ−４−トリフェニルシロキシフェニル）ブタン、１，１，４，４−テトラキス（３，５−ジメトキシ−４−トリフェニルシロキシフェニル）ブタン、１，１，４，４−テトラキス（３−ブロモ−４−ト��フェニルシロキシフェニル）ブタン、１，１，４，４−テトラキス（３，５−ジブロモ−４−トリフェニルシロキシフェニル）ブタン、１，１，４，４−テトラキス（３−ｔ−ブチル−４−トリフェニルシロキシフェニル）ブタン、１，１，４，４−テトラキス（３，５−ジ−ｔ−ブチル−４−トリフェニルシロキシフェニル）ブタン、α，α，α′，α′−テトラキス（４−トリフェニルシロキシフェニル）−ｐ−キシレン、α，α，α′，α′−テトラキス（３−メチル−４−トリフェニルシロキシフェニル）−ｐ−キシレン、α，α，α′，α′−テトラキス（３，５−ジメチル−４−トリフェニルシロキシフェニル）−ｐ−キシレン、α，α，α′，α′−テトラキス（３−クロロ−４−トリフェニルシロキシフェニル）−ｐ−キシレン、α，α，α′，α′−テトラキス（３，５−ジクロロ−４−トリフェニルシロキシフェニル）−ｐ−キシレン、α，α，α′，α′−テトラキス（３−ブロモ−４−トリフェニルシロキシフェニル）−ｐ−キシレン、α，α，α′，α′−テトラキス（３，５−ジブロモ−４−トリフェニルシロキシフェニル）−ｐ−キシレン、α，α，α′，α′−テトラキス（３−ｔ−ブチル−４−トリフェニルシロキシフェニル）−ｐ−キシレン、α，α，α′，α′（３，５−ジ−ｔ−ブチル−４−トリフェニルシロキシフェニル）−ｐ−キシレン、α，α，α′，α′−テトラキス（３−フルオロ−４−トリフェニルシロキシフェニル）−ｐ−キシレン、α，α，α′，α′−テトラキス（３，５−ジフルオロ−４−トリフェニルシロキシフェニル）−ｐ−キシレン、α，α，α′，α′−テトラキス（３−メトキシ−４−トリフェニルシロキシフェニル）−ｐ−キシレン、α，α，α′，α′−テトラキス（３，５−ジメトキシ−４−トリフェニルシロキシフェニル）−ｐ−キシレン、α，α，α′，α′−テトラキス（３−フェニル−４−トリフェニルシロキシフェニル）−ｐ−キシレン、α，α，α′，α′−テトラキス（３，５−ジフェニル−４−トリフェニルシロキシフェニル）−ｐ−キシレン、α，α，α′，α′−テトラキス（３−フルオロ−５−メチル−４−トリフェニルシロキシフェニル）−ｐ−キシレン、α，α，α′，α′−テトラキス（３−クロロ−５−メチル−４−トリフェニルシロキシフェニル）−ｐ−キシレン、α，α，α′，α′−テトラキス（３−ブロモ−５−メチル−４−トリフェニルシロキシフェニル）−ｐ−キシレン、α，α，α′，α′−テトラキス（３−メトキシ−５−メチル−４−トリフェニルシロキシフェニル）−ｐ−キシレン、α，α，α′，α′−テトラキス（３−ｔ−ブチル−５−メチル−４−トリフェニルシロキシフェニル）−ｐ−キシレン、α，α，α′，α′−テトラキス（３−クロロ−５−ブロモ−４−トリフェニルシロキシフェニル）−ｐ−キシレン、α，α，α′，α′−テトラキス（３−クロロ−５−フェニル−４−トリフェニルシロキシフェニル）−ｐ−キシレン、１，１，２，２−テトラキス（４−ビニルジアルキルシロキシフェニル）エタン、１，１，２，２−テトラキス（３−メチル−４−ビニルジアルキルシロキシフェニル）エタン、１，１，２，２−テトラキス（３，５−ジメチル−４−ビニルジアルキルシロキシフェニル）エタン、１，１，２，２−テトラキス（３−クロロ−４−ビニルジアルキルシロキシフェニル）エタン、１，１，２，２−テトラキス（３，５−ジクロロ−４−ビニルジアルキルシロキシフェニル）エタン、１，１，２，２−テトラキス（３−ブロモ−４−ビニルジアルキルシロキシフェニル）エタン、１，１，２，２−テトラキス（３，５−ジブロモ−４−ビニルジアルキルシロキシフェニル）エタン、１，１，２，２−テトラキス（３−ｔ−ブチル−４−ビニルジアルキルシロキシフェニル）エタン、１，１，２，２−テトラキス（３，５−ジ−ｔ−ブチル−４−ビニルジアルキルシロキシフェニル）エタン、１，１，２，２−テトラキス（３−フルオロ−４−ビニルジアルキルシロキシフェニル）エタン、１，１，２，２−テトラキス（３，５−ジフルオロ−４−ビニルジアルキルシロキシフェニル）エタン、１，１，２，２−テトラキス（３−メトキシ−４−ビニルジアルキルシロキシフェニル）エタン、１，１，２，２−テトラキス（３，５−ジメトキシ−４−ビニルジアルキルシロキシフェニル）エタン、１，１，２，２−テトラキス（３−フェニル−４−ビニルジアルキルシロキシフェニル）エタン、１，１，２，２−テトラキス（３，５−ジフェニル−４−ビニルジアルキルシロキシフェニル）エタン、１，１，２，２−テトラキス（３−フルオロ−５−メチル−４−ビニルジアルキルシロキシフェニル）エタン、１，１，２，２−テトラキス（３−クロロ−５−メチル−４−ビニルジアルキルシロキシフェニル）エタン、１，１，２，２−テトラキス（３−ブロモ−５−メチル−４−ビニルジアルキルシロキシフェニル）エタン、１，１，２，２−テトラキス（３−メトキシ−５−メチル−４−ビニルジアルキルシロキシフェニル）エタン、１，１，２，２−テトラキス（３−ｔ−ブチル−５−メチル−４−ビニルジアルキルシロキシフェニル）エタン、１，１，２，２−テトラキス（３−フェニル−５−メチル−４−ビニルジアルキルシロキシフェニル）エタン、１，１，２，２−テトラキス（３−クロロ−５−ブロモ−４−ビニルジアルキルシロキシフェニル）エタン、１，１，２，２−テトラキス（３−クロロ−５−フェニル−４−ビニルジアルキルシロキシフェニル）エタン、１，１，３，３−テトラキス（４−ビニルジアルキルシロキシフェニル）プロパン、１，１，３，３−テトラキス（３−メチル−４−ビニルジアルキルシロキシフェニル）プロパン、１，１，３，３−テトラキス（３，５−ジメチル−４−ビニルジアルキルシロキシフェニル）プロパン、１，１，３，３−テトラキス（３−クロロ−４−ビニルジアルキルシロキシフェニル）プロパン、１，１，３，３−テトラキス（３，５−ジクロロ−４−ビニルジアルキルシロキシフェニル）プロパン、１，１，３，３−テトラキス（３−ブロモ−４−ビニルジアルキルシロキシフェニル）プロパン、１，１，３，３−テトラキス（３，５−ジブロモ−４−ビニルジアルキルシロキシフェニル）プロパン、１，１，３，３−テトラキス（３−フェニル−４−ビニルジアルキルシロキシフェニル）プロパン、１，１，３，３−テトラキス（３，５−ジフェニル−４−ビニルジアルキルシロキシフェニル）プロパン、１，１，３，３−テトラキス（３−メトキシ−４−ビニルジアルキルシロキシフェニル）プロパン、１，１，３，３−テトラキス（３，５−ジメトキシ−４−ビニルジアルキルシロキシフェニル）プロパン、１，１，３，３−テトラキス（３−ｔ−ブチル−４−ビニルジアルキルシロキシフェニル）プロパン、１，１，３，３−テトラキス（３，５−ジ−ｔ−ブチル−４−ビニルジアルキルシロキシフェニル）プロパン、１，１，４，４−テトラキス（４−ビニルジアルキルシロキシフェニル）ブタン、１，１，４，４−テトラキス（３−メチル−４−ビニルジアルキルシロキシフェニル）ブタン、１，１，４，４−テトラキス（３，５−ジメチル−４−ビニルジアルキルシロキシフェニル）ブタン、１，１，４，４−テトラキス（３−クロロ−４−ビニルジアルキルシロキシフェニル）ブタン、１，１，４，４−テトラキス（３，５−ジクロロ−４−ビニルジアルキルシロキシフェニル）ブタン、１，１，４，４−テトラキス（３−メトキシ−４−ビニルジアルキルシロキシフェニル）ブタン、１，１，４，４−テトラキス（３，５−ジメトキシ−４−ビニルジアルキルシロキシフェニル）ブタン、１，１，４，４−テトラキス（３−ブロモ−４−ビニルジアルキルシロキシフェニル）ブタン、１，１，４，４−テトラキス（３，５−ジブロモ−４−ビニルジアルキルシロキシフェニル）ブタン、１，１，４，４−テトラキス（３−ｔ−ブチル−４−ビニルジアルキルシロキシフェニル）ブタン、１，１，４，４−テトラキス（３，５−ジ−ｔ−ブチル−４−ビニルジアルキルシロキシフェニル）ブタン、α，α，α′，α′−テトラキス（４−ビニルジアルキルシロキシフェニル）−ｐ−キシレン、α，α，α′，α′−テトラキス（３−メチル−４−ビニルジアルキルシロキシフェニル）−ｐ−キシレン、α，α，α′，α′−テトラキス（３，５−ジメチル−４−ビニルジアルキルシロキシフェニル）−ｐ−キシレン、α，α，α′，α′−テトラキス（３−クロロ−４−ビニルジアルキルシロキシフェニル）−ｐ−キシレン、α，α，α′，α′−テトラキス（３，５−ジクロロ−４−ビニルジアルキルシロキシフェニル）−ｐ−キシレン、α，α，α′，α′−テトラキス（３−ブロモ−４−ビニルジアルキルシロキシフェニル）−ｐ−キシレン、α，α，α′，α′−テトラキス（３，５−ジブロモ−４−ビニルジアルキルシロキシフェニル）−ｐ−キシレン、α，α，α′，α′−テトラキス（３−ｔ−ブチル−４−ビニルジアルキルシロキシフェニル）−ｐ−キシレン、α，α，α′，α′（３，５−ジ−ｔ−ブチル−４−ビニルジアルキルシロキシフェニル）−ｐ−キシレン、α，α，α′，α′−テトラキス（３−フルオロ−４−ビニルジアルキルシロキシフェニル）−ｐ−キシレン、α，α，α′，α′−テトラキス（３，５−ジフルオロ−４−ビニルジアルキルシロキシフェニル）−ｐ−キシレン、α，α，α′，α′−テトラキス（３−メトキシ−４−ビニルジアルキルシロキシフェニル）−ｐ−キシレン、α，α，α′，α′−テトラキス（３，５−ジメトキシ−４−ビニルジアルキルシロキシフェニル）−ｐ−キシレン、α，α，α′，α′−テトラキス（３−フェニル−４−ビニルジアルキルシロキシフェニル）−ｐ−キシレン、α，α，α′，α′−テトラキス（３，５−ジフェニル−４−ビニルジアルキルシロキシフェニル）−ｐ−キシレン、α，α，α′，α′−テトラキス（３−フルオロ−５−メチル−４−ビニルジアルキルシロキシフェニル）−ｐ−キシレン、α，α，α′，α′−テトラキス（３−クロロ−５−メチル−４−ビニルジアルキルシロキシフェニル）−ｐ−キシレン、α，α，α′，α′−テトラキス（３−ブロモ−５−メチル−４−ビニルジアルキルシロキシフェニル）−ｐ−キシレン、α，α，α′，α′−テトラキス（３−メトキシ−５−メチル−４−ビニルジアルキルシロキシフェニル）−ｐ−キシレン、α，α，α′，α′−テトラキス（３−ｔ−ブチル−５−メチル−４−ビニルジアルキルシロキシフェニル）−ｐ−キシレン、α，α，α′，α′−テトラキス（３−クロロ−５−ブロモ−４−ビニルジアルキルシロキシフェニル）−ｐ−キシレン、α，α，α′，α′−テトラキス（３−クロロ−５−フェニル−４−ビニルジアルキルシロキシフェニル）−ｐ−キシレン、１，１，２，２−テトラキス（４−アリルジアルキルシロキシフェニル）エタン、１，１，２，２−テトラキス（３−メチル−４−アリルジアルキルシロキシフェニル）エタン、１，１，２，２−テトラキス（３，５−ジメチル−４−アリルジアルキルシロキシフェニル）エタン、１，１，２，２−テトラキス（３−クロロ−４−アリルジアルキルシロキシフェニル）エタン、１，１，２，２−テトラキス（３，５−ジクロロ−４−アリルジアルキルシロキシフェニル）エタン、１，１，２，２−テトラキス（３−ブロモ−４−アリルジアルキルシロキシフェニル）エタン、１，１，２，２−テトラキス（３，５−ジブロモ−４−アリルジアルキルシロキシフェニル）エタン、１，１，２，２−テトラキス（３−ｔ−ブチル−４−アリルジアルキルシロキシフェニル）エタン、１，１，２，２−テトラキス（３，５−ジ−ｔ−ブチル−４−アリルジアルキルシロキシフェニル）エタン、１，１，２，２−テトラキス（３−フルオロ−４−アリルジアルキルシロキシフェニル）エタン、１，１，２，２−テトラキス（３，５−ジフルオロ−４−アリルジアルキルシロキシフェニル）エタン、１，１，２，２−テトラキス（３−メトキシ−４−アリルジアルキルシロキシフェニル）エタン、１，１，２，２−テトラキス（３，５−ジメトキシ−４−アリルジアルキルシロキシフェニル）エタン、１，１，２，２−テトラキス（３−フェニル−４−アリルジアルキルシロキシフェニル）エタン、１，１，２，２−テトラキス（３，５−ジフェニル−４−アリルジアルキルシロキシフェニル）エタン、１，１，２，２−テトラキス（３−フルオロ−５−メチル−４−アリルジアルキルシロキシフェニル）エタン、１，１，２，２−テトラキス（３−クロロ−５−メチル−４−アリルジアルキルシロキシフェニル）エタン、１，１，２，２−テトラキス（３−ブロモ−５−メチル−４−アリルジアルキルシロキシフェニル）エタン、１，１，２，２−テトラキス（３−メトキシ−５−メチル−４−アリルジアルキルシロキシフェニル）エタン、１，１，２，２−テトラキス（３−ｔ−ブチル−５−メチル−４−アリルジアルキルシロキシフェニル）エタン、１，１，２，２−テトラキス（３−フェニル−５−メチル−４−アリルジアルキルシロキシフェニル）エタン、���，１，２，２−テトラキス（３−クロロ−５−ブロモ−４−アリルジアルキルシロキシフェニル）エタン、１，１，２，２−テトラキス（３−クロロ−５−フェニル−４−アリルジアルキルシロキシフェニル）エタン、１，１，３，３−テトラキス（４−アリルジアルキルシロキシフェニル）プロパン、１，１，３，３−テトラキス（３−メチル−４−アリルジアルキルシロキシフェニル）プロパン、１，１，３，３−テトラキス（３，５−ジメチル−４−アリルジアルキルシロキシフェニル）プロパン、１，１，３，３−テトラキス（３−クロロ−４−アリルジアルキルシロキシフェニル）プロパン、１，１，３，３−テトラキス（３，５−ジクロロ−４−アリルジアルキルシロキシフェニル）プロパン、１，１，３，３−テトラキス（３−ブロモ−４−アリルジアルキルシロキシフェニル）プロパン、１，１，３，３−テトラキス（３，５−ジブロモ−４−アリルジアルキルシロキシフェニル）プロパン、１，１，３，３−テトラキス（３−フェニル−４−アリルジアルキルシロキシフェニル）プロパン、１，１，３，３−テトラキス（３，５−ジフェニル−４−アリルジアルキルシロキシフェニル）プロパン、１，１，３，３−テトラキス（３−メトキシ−４−アリルジアルキルシロキシフェニル）プロパン、１，１，３，３−テトラキス（３，５−ジメトキシ−４−アリルジアルキルシロキシフェニル）プロパン、１，１，３，３−テトラキス（３−ｔ−ブチル−４−アリルジアルキルシロキシフェニル）プロパン、１，１，３，３−テトラキス（３，５−ジ−ｔ−ブチル−４−アリルジアルキルシロキシフェニル）プロパン、１，１，４，４−テトラキス（４−アリルジアルキルシロキシフェニル）ブタン、１，１，４，４−テトラキス（３−メチル−４−アリルジアルキルシロキシフェニル）ブタン、１，１，４，４−テトラキス（３，５−ジメチル−４−アリルジアルキルシロキシフェニル）ブタン、１，１，４，４−テトラキス（３−クロロ−４−アリルジアルキルシロキシフェニル）ブタン、１，１，４，４−テトラキス（３，５−ジクロロ−４−アリルジアルキルシロキシフェニル）ブタン、１，１，４，４−テトラキス（３−メトキシ−４−アリルジアルキルシロキシフェニル）ブタン、１，１，４，４−テトラキス（３，５−ジメトキシ−４−アリルジアルキルシロキシフェニル）ブタン、１，１，４，４−テトラキス（３−ブロモ−４−アリルジアルキルシロキシフェニル）ブタン、１，１，４，４−テトラキス（３，５−ジブロモ−４−アリルジアルキルシロキシフェニル）ブタン、１，１，４，４−テトラキス（３−ｔ−ブチル−４−アリルジアルキルシロキシフェニル）ブタン、１，１，４，４−テトラキス（３，５−ジ−ｔ−ブチル−４−アリルジアルキルシロキシフェニル）ブタン、α，α，α′，α′−テトラキス（４−アリルジアルキルシロキシフェニル）−ｐ−キシレン、α，α，α′，α′−テトラキス（３−メチル−４−アリルジアルキルシロキシフェニル）−ｐ−キシレン、α，α，α′，α′−テトラキス（３，５−ジメチル−４−アリルジアルキルシロキシフェニル）−ｐ−キシレン、α，α，α′，α′−テトラキス（３−クロロ−４−アリルジアルキルシロキシフェニル）−ｐ−キ��レン、α，α，α′，α′−テトラキス（３，５−ジクロロ−４−アリルジアルキルシロキシフェニル）−ｐ−キシレン、α，α，α′，α′−テトラキス（３−ブロモ−４−アリルジアルキルシロキシフェニル）−ｐ−キシレン、α，α，α′，α′−テトラキス（３，５−ジブロモ−４−アリルジアルキルシロキシフェニル）−ｐ−キシレン、α，α，α′，α′−テトラキス（３−ｔ−ブチル−４−アリルジアルキルシロキシフェニル）−ｐ−キシレン、α，α，α′，α′（３，５−ジ−ｔ−ブチル−４−アリルジアルキルシロキシフェニル）−ｐ−キシレン、α，α，α′，α′−テトラキス（３−フルオロ−４−アリルジアルキルシロキシフェニル）−ｐ−キシレン、α，α，α′，α′−テトラキス（３，５−ジフルオロ−４−アリルジアルキルシロキシフェニル）−ｐ−キシレン、α，α，α′，α′−テトラキス（３−メトキシ−４−アリルジアルキルシロキシフェニル）−ｐ−キシレン、α，α，α′，α′−テトラキス（３，５−ジメトキシ−４−アリルジアルキルシロキシフェニル）−ｐ−キシレン、α，α，α′，α′−テトラキス（３−フェニル−４−アリルジアルキルシロキシフェニル）−ｐ−キシレン、α，α，α′，α′−テトラキス（３，５−ジフェニル−４−アリルジアルキルシロキシフェニル）−ｐ−キシレン、α，α，α′，α′−テトラキス（３−フルオロ−５−メチル−４−アリルジアルキルシロキシフェニル）−ｐ−キシレン、α，α，α′，α′−テトラキス（３−クロロ−５−メチル−４−アリルジアルキルシロキシフェニル）−ｐ−キシレン、α，α，α′，α′−テトラキス（３−ブロモ−５−メチル−４−アリルジアルキルシロキシフェニル）−ｐ−キシレン、α，α，α′，α′−テトラキス（３−メトキシ−５−メチル−４−アリルジアルキルシロキシフェニル）−ｐ−キシレン、α，α，α′，α′−テトラキス（３−ｔ−ブチル−５−メチル−４−アリルジアルキルシロキシフェニル）−ｐ−キシレン、α，α，α′，α′−テトラキス（３−クロロ−５−ブロモ−４−アリルジアルキルシロキシフェニル）−ｐ−キシレン、α，α，α′，α′−テトラキス（３−クロロ−５−フェニル−４−アリルジアルキルシロキシフェニル）−ｐ−キシレン、１，１，２，２−テトラキス（４−フェニルジアルキルシロキシフェニル）エタン、１，１，２，２−テトラキス（３−メチル−４−フェニルジアルキルシロキシフェニル）エタン、１，１，２，２−テトラキス（３，５−ジメチル−４−フェニルジアルキルシロキシフェニル）エタン、１，１，２，２−テトラキス（３−クロロ−４−フェニルジアルキルシロキシフェニル）エタン、１，１，２，２−テトラキス（３，５−ジクロロ−４−フェニルジアルキルシロキシフェニル）エタン、１，１，２，２−テトラキス（３−ブロモ−４−フェニルジアルキルシロキシフェニル）エタン、１，１，２，２−テトラキス（３，５−ジブロモ−４−!160# tェニルジアルキルシロキシフェニル）エタン、１，１，２，２−テトラキス（３−ｔ−ブチル−４−フェニルジアルキルシロキシフェニル）エタン、１，１，２，２−テトラキス（３，５−ジ−ｔ−ブチル−４−フェニルジアルキルシロキシフェニル）エタン、１，１，２，２−テトラキス（３−フルオロ−４−フェ���ルジアルキルシロキシフェニル）エタン、１，１，２，２−テトラキス（３，５−ジフルオロ−４−フェニルジアルキルシロキシフェニル）エタン、１，１，２，２−テトラキス（３−メトキシ−４−フェニルジアルキルシロキシフェニル）エタン、１，１，２，２−テトラキス（３，５−ジメトキシ−４−フェニルジアルキルシロキシフェニル）エタン、１，１，２，２−テトラキス（３−フェニル−４−フェニルジアルキルシロキシフェニル）エタン、１，１，２，２−テトラキス（３，５−ジフェニル−４−フェニルジアルキルシロキシフェニル）エタン、１，１，２，２−テトラキス（３−フルオロ−５−メチル−４−フェニルジアルキルシロキシフェニル）エタン、１，１，２，２−テトラキス（３−クロロ−５−メチル−４−フェニルジアルキルシロキシフェニル）エタン、１，１，２，２−テトラキス（３−ブロモ−５−メチル−４−フェニルジアルキルシロキシフェニル）エタン、１，１，２，２−テトラキス（３−メトキシ−５−メチル−４−フェニルジアルキルシロキシフェニル）エタン、１，１，２，２−テトラキス（３−ｔ−ブチル−５−メチル−４−フェニルジアルキルシロキシフェニル）エタン、１，１，２，２−テトラキス（３−フェニル−５−メチル−４−フェニルジアルキルシロキシフェニル）エタン、１，１，２，２−テトラキス（３−クロロ−５−ブロモ−４−フェニルジアルキルシロキシフェニル）エタン、１，１，２，２−テトラキス（３−クロロ−５−フェニル−４−フェニルジアルキルシロキシフェニル）エタン、１，１，３，３−テトラキス（４−フェニルジアルキルシロキシフェニル）プロパン、１，１，３，３−テトラキス（３−メチル−４−フェニルジアルキルシロキシフェニル）プロパン、１，１，３，３−テトラキス（３，５−ジメチル−４−フェニルジアルキルシロキシフェニル）プロパン、１，１，３，３−テトラキス（３−クロロ−４−フェニルジアルキルシロキシフェニル）プロパン、１，１，３，３−テトラキス（３，５−ジクロロ−４−フェニルジアルキルシロキシフェニル）プロパン、１，１，３，３−テトラキス（３−ブロモ−４−フェニルジアルキルシロキシフェニル）プロパン、１，１，３，３−テトラキス（３，５−ジブロモ−４−フェニルジアルキルシロキシフェニル）プロパン、１，１，３，３−テトラキス（３−フェニル−４−フェニルジアルキルシロキシフェニル）プロパン、１，１，３，３−テトラキス（３，５−ジフェニル−４−フェニルジアルキルシロキシフェニル）プロパン、１，１，３，３−テトラキス（３−メトキシ−４−フェニルジアルキルシロキシフェニル）プロパン、１，１，３，３−テトラキス（３，５−ジメトキシ−４−フェニルジアルキルシロキシフェニル）プロパン、１，１，３，３−テトラキス（３−ｔ−ブチル−４−フェニルジアルキルシロキシフェニル）プロパン、１，１，３，３−テトラキス（３，５−ジ−ｔ−ブチル−４−フェニルジアルキルシロキシフェニル）プロパン、１，１，４，４−テトラキス（４−フェニルジアルキルシロキシフェニル）ブタン、１，１，４，４−テトラキス（３−メチル−４−フェニルジアルキルシロキシフェニル）ブタン、１，１，４，４−テトラキス（３，５���ジメチル−４−フェニルジアルキルシロキシフェニル）ブタン、１，１，４，４−テトラキス（３−クロロ−４−フェニルジアルキルシロキシフェニル）ブタン、１，１，４，４−テトラキス（３，５−ジクロロ−４−フェニルジアルキルシロキシフェニル）ブタン、１，１，４，４−テトラキス（３−メトキシ−４−フェニルジアルキルシロキシフェニル）ブタン、１，１，４，４−テトラキス（３，５−ジメトキシ−４−フェニルジアルキルシロキシフェニル）ブタン、１，１，４，４−テトラキス（３−ブロモ−４−フェニルジアルキルシロキシフェニル）ブタン、１，１，４，４−テトラキス（３，５−ジブロモ−４−フェニルジアルキルシロキシフェニル）ブタン、１，１，４，４−テトラキス（３−ｔ−ブチル−４−フェニルジアルキルシロキシフェニル）ブタン、１，１，４，４−テトラキス（３，５−ジ−ｔ−ブチル−４−フェニルジアルキルシロキシフェニル）ブタン、α，α，α′，α′−テトラキス（４−フェニルジアルキルシロキシフェニル）−ｐ−キシレン、α，α，α′，α′−テトラキス（３−メチル−４−フェニルジアルキルシロキシフェニル）−ｐ−キシレン、α，α，α′，α′−テトラキス（３，５−ジメチル−４−フェニルジアルキルシロキシフェニル）−ｐ−キシレン、α，α，α′，α′−テトラキス（３−クロロ−４−フェニルジアルキルシロキシフェニル）−ｐ−キシレン、α，α，α′，α′−テトラキス（３，５−ジクロロ−４−フェニルジアルキルシロキシフェニル）−ｐ−キシレン、α，α，α′，α′−テトラキス（３−ブロモ−４−フェニルジアルキルシロキシフェニル）−ｐ−キシレン、α，α，α′，α′−テトラキス（３，５−ジブロモ−４−フェニルジアルキルシロキシフェニル）−ｐ−キシレン、α，α，α′，α′−テトラキス（３−ｔ−ブチル−４−フェニルジアルキルシロキシフェニル）−ｐ−キシレン、α，α，α′，α′（３，５−ジ−ｔ−ブチル−４−フェニルジアルキルシロキシフェニル）−ｐ−キシレン、α，α，α′，α′−テトラキス（３−フルオロ−４−フェニルジアルキルシロキシフェニル）−ｐ−キシレン、α，α，α′，α′−テトラキス（３，５−ジフルオロ−４−フェニルジアルキルシロキシフェニル）−ｐ−キシレン、α，α，α′，α′−テトラキス（３−メトキシ−４−フェニルジアルキルシロキシフェニル）−ｐ−キシレン、α，α，α′，α′−テトラキス（３，５−ジメトキシ−４−フェニルジアルキルシロキシフェニル）−ｐ−キシレン、α，α，α′，α′−テトラキス（３−フェニル−４−フェニルジアルキルシロキシフェニル）−ｐ−キシレン、α，α，α′，α′−テトラキス（３，５−ジフェニル−４−フェニルジアルキルシロキシフェニル）−ｐ−キシレン、α，α，α′，α′−テトラキス（３−フルオロ−５−メチル−４−フェニルジアルキルシロキシフェニル）−ｐ−キシレン、α，α，α′，α′−テトラキス（３−クロロ−５−メチル−４−フェニルジアルキルシロキシフェニル）−ｐ−キシレン、α，α，α′，α′−テトラキス（３−ブロモ−５−メチル−４−フェニルジアルキルシロキシフェニル）−ｐ−キシレン、α，α，α′，α′−テトラキス（３−メトキシ−５−メチル−４−フェニルジアルキルシロキシフェニル）−��−キシレン、α，α，α′，α′−テトラキス（３−ｔ−ブチル−５−メチル−４−フェニルジアルキルシロキシフェニル）−ｐ−キシレン、α，α，α′，α′−テトラキス（３−クロロ−５−ブロモ−４−フェニルジアルキルシロキシフェニル）−ｐ−キシレン、α，α，α′，α′−テトラキス（３−クロロ−５−フェニル−４−フェニルジアルキルシロキシフェニル）−ｐ−キシレン、１，１，２，２−テトラキス（４−ビニルジフェニルシロキシフェニル）エタン、１，１，２，２−テトラキス（３−メチル−４−ビニルジフェニルシロキシフェニル）エタン、１，１，２，２−テトラキス（３，５−ジメチル−４−ビニルジフェニルシロキシフェニル）エタン、１，１，２，２−テトラキス（３−クロロ−４−ビニルジフェニルシロキシフェニル）エタン、１，１，２，２−テトラキス（３，５−ジクロロ−４−ビニルジフェニルシロキシフェニル）エタン、１，１，２，２−テトラキス（３−ブロモ−４−ビニルジフェニルシロキシフェニル）エタン、１，１，２，２−テトラキス（３，５−ジブロモ−４−ビニルジフェニルシロキシフェニル）エタン、１，１，２，２−テトラキス（３−ｔ−ブチル−４−ビニルジフェニルシロキシフェニル）エタン、１，１，２，２−テトラキス（３，５−ジ−ｔ−ブチル−４−ビニルジフェニルシロキシフェニル）エタン、１，１，２，２−テトラキス（３−フルオロ−４−ビニルジフェニルシロキシフェニル）エタン、１，１，２，２−テトラキス（３，５−ジフルオロ−４−ビニルジフェニルシロキシフェニル）エタン、１，１，２，２−テトラキス（３−メトキシ−４−ビニルジフェニルシロキシフェニル）エタン、１，１，２，２−テトラキス（３，５−ジメトキシ−４−ビニルジフェニルシロキシフェニル）エタン、１，１，２，２−テトラキス（３−フェニル−４−ビニルジフェニルシロキシフェニル）エタン、１，１，２，２−テトラキス（３，５−ジフェニル−４−ビニルジフェニルシロキシフェニル）エタン、１，１，２，２−テトラキス（３−フルオロ−５−メチル−４−ビニルジフェニルシロキシフェニル）エタン、１，１，２，２−テトラキス（３−クロロ−５−メチル−４−ビニルジフェニルシロキシフェニル）エタン、１，１，２，２−テトラキス（３−ブロモ−５−メチル−４−ビニルジフェニルシロキシフェニル）エタン、１，１，２，２−テトラキス（３−メトキシ−５−メチル−４−ビニルジフェニルシロキシフェニル）エタン、１，１，２，２−テトラキス（３−ｔ−ブチル−５−メチル−４−ビニルジフェニルシロキシフェニル）エタン、１，１，２，２−テトラキス（３−フェニル−５−メチル−４−ビニルジフェニルシロキシフェニル）エタン、１，１，２，２−テトラキス（３−クロロ−５−ブロモ−４−ビニルジフェニルシロキシフェニル）エタン、１，１，２，２−テトラキス（３−クロロ−５−フェニル−４−ビニルジフェニルシロキシフェニル）エタン、１，１，３，３−テトラキス（４−ビニルジフェニルシロキシフェニル）プロパン、１，１，３，３−テトラキス（３−メチル−４−ビニルジフェニルシロキシフェニル）プロパン、１，１，３，３−テトラキス（３，５−ジメチル−４−ビニルジフェニルシロキシフェニ��）プロパン、１，１，３，３−テトラキス（３−クロロ−４−ビニルジフェニルシロキシフェニル）プロパン、１，１，３，３−テトラキス（３，５−ジクロロ−４−ビニルジフェニルシロキシフェニル）プロパン、１，１，３，３−テトラキス（３−ブロモ−４−ビニルジフェニルシロキシフェニル）プロパン、１，１，３，３−テトラキス（３，５−ジブロモ−４−ビニルジフェニルシロキシフェニル）プロパン、１，１，３，３−テトラキス（３−フェニル−４−ビニルジフェニルシロキシフェニル）プロパン、１，１，３，３−テトラキス（３，５−ジフェニル−４−ビニルジフェニルシロキシフェニル）プロパン、１，１，３，３−テトラキス（３−メトキシ−４−ビニルジフェニルシロキシフェニル）プロパン、１，１，３，３−テトラキス（３，５−ジメトキシ−４−ビニルジフェニルシロキシフェニル）プロパン、１，１，３，３−テトラキス（３−ｔ−ブチル−４−ビニルジフェニルシロキシフェニル）プロパン、１，１，３，３−テトラキス（３，５−ジ−ｔ−ブチル−４−ビニルジフェニルシロキシフェニル）プロパン、１，１，４，４−テトラキス（４−ビニルジフェニルシロキシフェニル）ブタン、１，１，４，４−テトラキス（３−メチル−４−ビニルジフェニルシロキシフェニル）ブタン、１，１，４，４−テトラキス（３，５−ジメチル−４−ビニルジフェニルシロキシフェニル）ブタン、１，１，４，４−テトラキス（３−クロロ−４−ビニルジフェニルシロキシフェニル）ブタン、１，１，４，４−テトラキス（３，５−ジクロロ−４−ビニルジフェニルシロキシフェニル）ブタン、１，１，４，４−テトラキス（３−メトキシ−４−ビニルジフェニルシロキシフェニル）ブタン、１，１，４，４−テトラキス（３，５−ジメトキシ−４−ビニルジフェニルシロキシフェニル）ブタン、１，１，４，４−テトラキス（３−ブロモ−４−ビニルジフェニルシロキシフェニル）ブタン、１，１，４，４−テトラキス（３，５−ジブロモ−４−ビニルジフェニルシロキシフェニル）ブタン、１，１，４，４−テトラキス（３−ｔ−ブチル−４−ビニルジフェニルシロキシフェニル）ブタン、１，１，４，４−テトラキス（３，５−ジ−ｔ−ブチル−４−ビニルジフェニルシロキシフェニル）ブタン、α，α，α′，α′−テトラキス（４−ビニルジフェニルシロキシフェニル）−ｐ−キシレン、α，α，α′，α′−テトラキス（３−メチル−４−ビニルジフェニルシロキシフェニル）−ｐ−キシレン、α，α，α′，α′−テトラキス（３，５−ジメチル−４−ビニルジフェニルシロキシフェニル）−ｐ−キシレン、α，α，α′，α′−テトラキス（３−クロロ−４−ビニルジフェニルシロキシフェニル）−ｐ−キシレン、α，α，α′，α′−テトラキス（３，５−ジクロロ−４−ビニルジフェニルシロキシフェニル）−ｐ−キシレン、α，α，α′，α′−テトラキス（３−ブロモ−４−ビニルジフェニルシロキシフェニル）−ｐ−キシレン、α，α，α′，α′−テトラキス（３，５−ジブロモ−４−ビニルジフェニルシロキシフェニル）−ｐ−キシレン、α，α，α′，α′−テトラキス（３−ｔ−ブチル−４−ビニルジフェニルシロキシフェニル）−ｐ−キシレン、α，α，α′，α′（３，５−ジ−ｔ−ブチ��−４−ビニルジフェニルシロキシフェニル）−ｐ−キシレン、α，α，α′，α′−テトラキス（３−フルオロ−４−ビニルジフェニルシロキシフェニル）−ｐ−キシレン、α，α，α′，α′−テトラキス（３，５−ジフルオロ−４−ビニルジフェニルシロキシフェニル）−ｐ−キシレン、α，α，α′，α′−テトラキス（３−メトキシ−４−ビニルジフェニルシロキシフェニル）−ｐ−キシレン、α，α，α′，α′−テトラキス（３，５−ジメトキシ−４−ビニルジフェニルシロキシフェニル）−ｐ−キシレン、α，α，α′，α′−テトラキス（３−フェニル−４−ビニルジフェニルシロキシフェニル）−ｐ−キシレン、α，α，α′，α′−テトラキス（３，５−ジフェニル−４−ビニルジフェニルシロキシフェニル）−ｐ−キシレン、α，α，α′，α′−テトラキス（３−フルオロ−５−メチル−４−ビニルジフェニルシロキシフェニル）−ｐ−キシレン、α，α，α′，α′−テトラキス（３−クロロ−５−メチル−４−ビニルジフェニルシロキシフェニル）−ｐ−キシレン、α，α，α′，α′−テトラキス（３−ブロモ−５−メチル−４−ビニルジフェニルシロキシフェニル）−ｐ−キシレン、α，α，α′，α′−テトラキス（３−メトキシ−５−メチル−４−ビニルジフェニルシロキシフェニル）−ｐ−キシレン、α，α，α′，α′−テトラキス（３−ｔ−ブチル−５−メチル−４−ビニルジフェニルシロキシフェニル）−ｐ−キシレン、α，α，α′，α′−テトラキス（３−クロロ−５−ブロモ−４−ビニルジフェニルシロキシフェニル）−ｐ−キシレン、α，α，α′，α′−テトラキス（３−クロロ−５−フェニル−４−ビニルジフェニルシロキシフェニル）−ｐ−キシレン、１，１，２，２−テトラキス（４−メチルフェニルビニルシロキシフェニル）エタン、１，１，２，２−テトラキス（３−メチル−４−メチルフェニルビニルシロキシフェニル）エタン、１，１，２，２−テトラキス（３，５−ジメチル−４−メチルフェニルビニルシロキシフェニル）エタン、１，１，２，２−テトラキス（３−クロロ−４−メチルフェニルビニルシロキシフェニル）エタン、１，１，２，２−テトラキス（３，５−ジクロロ−４−メチルフェニルビニルシロキシフェニル）エタン、１，１，２，２−テトラキス（３−ブロモ−４−メチルフェニルビニルシロキシフェニル）エタン、１，１，２，２−テトラキス（３，５−ジブロモ−４−メチルフェニルビニルシロキシフェニル）エタン、１，１，２，２−テトラキス（３−ｔ−ブチル−４−メチルフェニルビニルシロキシフェニル）エタン、１，１，２，２−テトラキス（３，５−ジ−ｔ−ブチル−４−メチルフェニルビニルシロキシフェニル）エタン、１，１，２，２−テトラキス（３−フルオロ−４−メチルフェニルビニルシロキシフェニル）エタン、１，１，２，２−テトラキス（３，５−ジフルオロ−４−メチルフェニルビニルシロキシフェニル）エタン、１，１，２，２−テトラキス（３−メトキシ−４−メチルフェニルビニルシロキシフェニル）エタン、１，１，２，２−テトラキス（３，５−ジメトキシ−４−メチルフェニルビニルシロキシフェニル）エタン、１，１，２，２−テトラキス（３−フェニル−４−メチルフェニルビニルシロキシフェニル）エタン、１，１，２，２−テトラキス（３，５−ジフェニル−４−メチルフェニルビニルシロキシフェニル）エタン、１，１，２，２−テトラキス（３−フルオロ−５−メチル−４−メチルフェニルビニルシロキシフェニル）エタン、１，１，２，２−テトラキス（３−クロロ−５−メチル−４−メチルフェニルビニルシロキシフェニル）エタン、１，１，２，２−テトラキス（３−ブロモ−５−メチル−４−メチルフェニルビニルシロキシフェニル）エタン、１，１，２，２−テトラキス（３−メトキシ−５−メチル−４−メチルフェニルビニルシロキシフェニル）エタン、１，１，２，２−テトラキス（３−ｔ−ブチル−５−メチル−４−メチルフェニルビニルシロキシフェニル）エタン、１，１，２，２−テトラキス（３−フェニル−５−メチル−４−メチルフェニルビニルシロキシフェニル）エタン、１，１，２，２−テトラキス（３−クロロ−５−ブロモ−４−メチルフェニルビニルシロキシフェニル）エタン、１，１，２，２−テトラキス（３−クロロ−５−フェニル−４−メチルフェニルビニルシロキシフェニル）エタン、１，１，３，３−テトラキス（４−メチルフェニルビニルシロキシフェニル）プロパン、１，１，３，３−テトラキス（３−メチル−４−メチルフェニルビニルシロキシフェニル）プロパン、１，１，３，３−テトラキス（３，５−ジメチル−４−メチルフェニルビニルシロキシフェニル）プロパン、１，１，３，３−テトラキス（３−クロロ−４−メチルフェニルビニルシロキシフェニル）プロパン、１，１，３，３−テトラキス（３，５−ジクロロ−４−メチルフェニルビニルシロキシフェニル）プロパン、１，１，３，３−テトラキス（３−ブロモ−４−メチルフェニルビニルシロキシフェニル）プロパン、１，１，３，３−テトラキス（３，５−ジブロモ−４−メチルフェニルビニルシロキシフェニル）プロパン、１，１，３，３−テトラキス（３−フェニル−４−メチルフェニルビニルシロキシフェニル）プロパン、１，１，３，３−テトラキス（３，５−ジフェニル−４−メチルフェニルビニルシロキシフェニル）プロパン、１，１，３，３−テトラキス（３−メトキシ−４−メチルフェニルビニルシロキシフェニル）プロパン、１，１，３，３−テトラキス（３，５−ジメトキシ−４−メチルフェニルビニルシロキシフェニル）プロパン、１，１，３，３−テトラキス（３−ｔ−ブチル−４−メチルフェニルビニルシロキシフェニル）プロパン、１，１，３，３−テトラキス（３，５−ジ−ｔ−ブチル−４−メチルフェニルビニルシロキシフェニル）プロパン、１，１，４，４−テトラキス（４−メチルフェニルビニルシロキシフェニル）ブタン、１，１，４，４−テトラキス（３−メチル−４−メチルフェニルビニルシロキシフェニル）ブタン、１，１，４，４−テトラキス（３，５−ジメチル−４−メチルフェニルビニルシロキシフェニル）ブタン、１，１，４，４−テトラキス（３−クロロ−４−メチルフェニルビニルシロキシフェニル）ブタン、１，１，４，４−テトラキス（３，５−ジクロロ−４−メチルフェニルビニルシロキシフェニル）ブタン、１，１，４，４−テトラキス（３−メトキシ−４−メチルフェニルビニルシロキシフェニル）ブタン、１，１，４，４−テトラキス（３，５−ジメトキシ−４−メチルフェニルビニルシロキシフェニル）ブタン、１，１，４，４−テトラキス（３−ブロモ−４−メチルフェニルビニルシロキシフェニル）ブタン、１，１，４，４−テトラキス（３，５−ジブロモ−４−メチルフェニルビニルシロキシフェニル）ブタン、１，１，４，４−テトラキス（３−ｔ−ブチル−４−メチルフェニルビニルシロキシフェニル）ブタン、１，１，４，４−テトラキス（３，５−ジ−ｔ−ブチル−４−メチルフェニルビニルシロキシフェニル）ブタン、α，α，α′，α′−テトラキス（４−メチルフェニルビニルシロキシフェニル）−ｐ−キシレン、α，α，α′，α′−テトラキス（３−メチル−４−メチルフェニルビニルシロキシフェニル）−ｐ−キシレン、α，α，α′，α′−テトラキス（３，５−ジメチル−４−メチルフェニルビニルシロキシフェニル）−ｐ−キシレン、α，α，α′，α′−テトラキス（３−クロロ−４−メチルフェニルビニルシロキシフェニル）−ｐ−キシレン、α，α，α′，α′−テトラキス（３，５−ジクロロ−４−メチルフェニルビニルシロキシフェニル）−ｐ−キシレン、α，α，α′，α′−テトラキス（３−ブロモ−４−メチルフェニルビニルシロキシフェニル）−ｐ−キシレン、α，α，α′，α′−テトラキス（３，５−ジブロモ−４−メチルフェニルビニルシロキシフェニル）−ｐ−キシレン、α，α，α′，α′−テトラキス（３−ｔ−ブチル−４−メチルフェニルビニルシロキシフェニル）−ｐ−キシレン、α，α，α′，α′（３，５−ジ−ｔ−ブチル−４−メチルフェニルビニルシロキシフェニル）−ｐ−キシレン、α，α，α′，α′−テトラキス（３−フルオロ−４−メチルフェニルビニルシロキシフェニル）−ｐ−キシレン、α，α，α′，α′−テトラキス（３，５−ジフルオロ−４−メチルフェニルビニルシロキシフェニル）−ｐ−キシレン、α，α，α′，α′−テトラキス（３−メトキシ−４−メチルフェニルビニルシロキシフェニル）−ｐ−キシレン、α，α，α′，α′−テトラキス（３，５−ジメトキシ−４−メチルフェニルビニルシロキシフェニル）−ｐ−キシレン、α，α，α′，α′−テトラキス（３−フェニル−４−メチルフェニルビニルシロキシフェニル）−ｐ−キシレン、α，α，α′，α′−テトラキス（３，５−ジフェニル−４−メチルフェニルビニルシロキシフェニル）−ｐ−キシレン、α，α，α′，α′−テトラキス（３−フルオロ−５−メチル−４−メチルフェニルビニルシロキシフェニル）−ｐ−キシレン、α，α，α′，α′−テトラキス（３−クロロ−５−メチル−４−メチルフェニルビニルシロキシフェニル）−ｐ−キシレン、α，α，α′，α′−テトラキス（３−ブロモ−５−メチル−４−メチルフェニルビニルシロキシフェニル）−ｐ−キシレン、α，α，α′，α′−テトラキス（３−メトキシ−５−メチル−４−メチルフェニルビニルシロキシフェニル）−ｐ−キシレン、α，α，α′，α′−テトラキス（３−ｔ−ブチル−５−メチル−４−メチルフェニルビニルシロキシフェニル）−ｐ−キシレン、α，α，α′，α′−テトラキス（３−クロロ−５−ブロモ−４−メチルフェニルビニルシロキシフェニル）−ｐ−キシレン、α，α，α′，α′−テトラキス（３−クロロ−５−フェニル−４−メチルフェニル���ニルシロキシフェニル）−ｐ−キシレン、１，１，２，２−テトラキス（４−シクロヘキシルジアルキルシロキシフェニル）エタン、１，１，２，２−テトラキス（３−メチル−４−シクロヘキシルジアルキルシロキシフェニル）エタン、１，１，２，２−テトラキス（３，５−ジメチル−４−シクロヘキシルジアルキルシロキシフェニル）エタン、１，１，２，２−テトラキス（３−クロロ−４−シクロヘキシルジアルキルシロキシフェニル）エタン、１，１，２，２−テトラキス（３，５−ジクロロ−４−シクロヘキシルジアルキルシロキシフェニル）エタン、１，１，２，２−テトラキス（３−ブロモ−４−シクロヘキシルジアルキルシロキシフェニル）エタン、１，１，２，２−テトラキス（３，５−ジブロモ−４−シクロヘキシルジアルキルシロキシフェニル）エタン、１，１，２，２−テトラキス（３−ｔ−ブチル−４−シクロヘキシルジアルキルシロキシフェニル）エタン、１，１，２，２−テトラキス（３，５−ジ−ｔ−ブチル−４−シクロヘキシルジアルキルシロキシフェニル）エタン、１，１，２，２−テトラキス（３−フルオロ−４−シクロヘキシルジアルキルシロキシフェニル）エタン、１，１，２，２−テトラキス（３，５−ジフルオロ−４−シクロヘキシルジアルキルシロキシフェニル）エタン、１，１，２，２−テトラキス（３−メトキシ−４−シクロヘキシルジアルキルシロキシフェニル）エタン、１，１，２，２−テトラキス（３，５−ジメトキシ−４−シクロヘキシルジアルキルシロキシフェニル）エタン、１，１，２，２−テトラキス（３−フェニル−４−シクロヘキシルジアルキルシロキシフェニル）エタン、１，１，２，２−テトラキス（３，５−ジフェニル−４−シクロヘキシルジアルキルシロキシフェニル）エタン、１，１，２，２−テトラキス（３−フルオロ−５−メチル−４−シクロヘキシルジアルキルシロキシフェニル）エタン、１，１，２，２−テトラキス（３−クロロ−５−メチル−４−シクロヘキシルジアルキルシロキシフェニル）エタン、１，１，２，２−テトラキス（３−ブロモ−５−メチル−４−シクロヘキシルジアルキルシロキシフェニル）エタン、１，１，２，２−テトラキス（３−メトキシ−５−メチル−４−シクロヘキシルジアルキルシロキシフェニル）エタン、１，１，２，２−テトラキス（３−ｔ−ブチル−５−メチル−４−シクロヘキシルジアルキルシロキシフェニル）エタン、１，１，２，２−テトラキス（３−フェニル−５−メチル−４−シクロヘキシルジアルキルシロキシフェニル）エタン、１，１，２，２−テトラキス（３−クロロ−５−ブロモ−４−シクロヘキシルジアルキルシロキシフェニル）エタン、１，１，２，２−テトラキス（３−クロロ−５−フェニル−４−シクロヘキシルジアルキルシロキシフェニル）エタン、１，１，３，３−テトラキス（４−シクロヘキシルジアルキルシロキシフェニル）プロパン、１，１，３，３−テトラキス（３−メチル−４−シクロヘキシルジアルキルシロキシフェニル）プロパン、１，１，３，３−テトラキス（３，５−ジメチル−４−シクロヘキシルジアルキルシロキシフェニル）プロパン、１，１，３，３−テトラキス（３−クロロ−４−シクロヘキシルジアルキルシロキシフェニル）���ロパン、１，１，３，３−テトラキス（３，５−ジクロロ−４−シクロヘキシルジアルキルシロキシフェニル）プロパン、１，１，３，３−テトラキス（３−ブロモ−４−シクロヘキシルジアルキルシロキシフェニル）プロパン、１，１，３，３−テトラキス（３，５−ジブロモ−４−シクロヘキシルジアルキルシロキシフェニル）プロパン、１，１，３，３−テトラキス（３−フェニル−４−シクロヘキシルジアルキルシロキシフェニル）プロパン、１，１，３，３−テトラキス（３，５−ジフェニル−４−シクロヘキシルジアルキルシロキシフェニル）プロパン、１，１，３，３−テトラキス（３−メトキシ−４−シクロヘキシルジアルキルシロキシフェニル）プロパン、１，１，３，３−テトラキス（３，５−ジメトキシ−４−シクロヘキシルジアルキルシロキシフェニル）プロパン、１，１，３，３−テトラキス（３−ｔ−ブチル−４−シクロヘキシルジアルキルシロキシフェニル）プロパン、１，１，３，３−テトラキス（３，５−ジ−ｔ−ブチル−４−シクロヘキシルジアルキルシロキシフェニル）プロパン、１，１，４，４−テトラキス（４−シクロヘキシルジアルキルシロキシフェニル）ブタン、１，１，４，４−テトラキス（３−メチル−４−シクロヘキシルジアルキルシロキシフェニル）ブタン、１，１，４，４−テトラキス（３，５−ジメチル−４−シクロヘキシルジアルキルシロキシフェニル）ブタン、１，１，４，４−テトラキス（３−クロロ−４−シクロヘキシルジアルキルシロキシフェニル）ブタン、１，１，４，４−テトラキス（３，５−ジクロロ−４−シクロヘキシルジアルキルシロキシフェニル）ブタン、１，１，４，４−テトラキス（３−メトキシ−４−シクロヘキシルジアルキルシロキシフェニル）ブタン、１，１，４，４−テトラキス（３，５−ジメトキシ−４−シクロヘキシルジアルキルシロキシフェニル）ブタン、１，１，４，４−テトラキス（３−ブロモ−４−シクロヘキシルジアルキルシロキシフェニル）ブタン、１，１，４，４−テトラキス（３，５−ジブロモ−４−シクロヘキシルジアルキルシロキシフェニル）ブタン、１，１，４，４−テトラキス（３−ｔ−ブチル−４−シクロヘキシルジアルキルシロキシフェニル）ブタン、１，１，４，４−テトラキス（３，５−ジ−ｔ−ブチル−４−シクロヘキシルジアルキルシロキシフェニル）ブタン、α，α，α′，α′−テトラキス（４−シクロヘキシルジアルキルシロキシフェニル）−ｐ−キシレン、α，α，α′，α′−テトラキス（３−メチル−４−シクロヘキシルジアルキルシロキシフェニル）−ｐ−キシレン、α，α，α′，α′−テトラキス（３，５−ジメチル−４−シクロヘキシルジアルキルシロキシフェニル）−ｐ−キシレン、α，α，α′，α′−テトラキス（３−クロロ−４−シクロヘキシルジアルキルシロキシフェニル）−ｐ−キシレン、α，α，α′，α′−テトラキス（３，５−ジクロロ−４−シクロヘキシルジアルキルシロキシフェニル）−ｐ−キシレン、α，α，α′，α′−テトラキス（３−ブロモ−４−シクロヘキシルジアルキルシロキシフェニル）−ｐ−キシレン、α，α，α′，α′−テトラキス（３，５−ジブロモ−４−シクロヘキシルジアルキルシロキシフェニル）−ｐ−キシレン、α，α，α′，α′−テトラキス（３−ｔ−ブチル−４−シクロヘキシルジアルキルシロキシフェニル）−ｐ−キシレン、α，α，α′，α′（３，５−ジ−ｔ−ブチル−４−シクロヘキシルジアルキルシロキシフェニル）−ｐ−キシレン、α，α，α′，α′−テトラキス（３−フルオロ−４−シクロヘキシルジアルキルシロキシフェニル）−ｐ−キシレン、α，α，α′，α′−テトラキス（３，５−ジフルオロ−４−シクロヘキシルジアルキルシロキシフェニル）−ｐ−キシレン、α，α，α′，α′−テトラキス（３−メトキシ−４−シクロヘキシルジアルキルシロキシフェニル）−ｐ−キシレン、α，α，α′，α′−テトラキス（３，５−ジメトキシ−４−シクロヘキシルジアルキルシロキシフェニル）−ｐ−キシレン、α，α，α′，α′−テトラキス（３−フェニル−４−シクロヘキシルジアルキルシロキシフェニル）−ｐ−キシレン、α，α，α′，α′−テトラキス（３，５−ジフェニル−４−シクロヘキシルジアルキルシロキシフェニル）−ｐ−キシレン、α，α，α′，α′−テトラキス（３−フルオロ−５−メチル−４−シクロヘキシルジアルキルシロキシフェニル）−ｐ−キシレン、α，α，α′，α′−テトラキス（３−クロロ−５−メチル−４−シクロヘキシルジアルキルシロキシフェニル）−ｐ−キシレン、α，α，α′，α′−テトラキス（３−ブロモ−５−メチル−４−シクロヘキシルジアルキルシロキシフェニル）−ｐ−キシレン、α，α，α′，α′−テトラキス（３−メトキシ−５−メチル−４−シクロヘキシルジアルキルシロキシフェニル）−ｐ−キシレン、α，α，α′，α′−テトラキス（３−ｔ−ブチル−５−メチル−４−シクロヘキシルジアルキルシロキシフェニル）−ｐ−キシレン、α，α，α′，α′−テトラキス（３−クロロ−５−ブロモ−４−シクロヘキシルジアルキルシロキシフェニル）−ｐ−キシレン、α，α，α′，α′−テトラキス（３−クロロ−５−フェニル−４−シクロヘキシルジアルキルシロキシフェニル）−ｐ−キシレン、１，１，２，２−テトラキス（４−ベンジルジアルキルシロキシフェニル）エタン、１，１，２，２−テトラキス（３−メチル−４−ベンジルジアルキルシロキシフェニル）エタン、１，１，２，２−テトラキス（３，５−ジメチル−４−ベンジルジアルキルシロキシフェニル）エタン、１，１，２，２−テトラキス（３−クロロ−４−ベンジルジアルキルシロキシフェニル）エタン、１，１，２，２−テトラキス（３，５−ジクロロ−４−ベンジルジアルキルシロキシフェニル）エタン、１，１，２，２−テトラキス（３−ブロモ−４−ベンジルジアルキルシロキシフェニル）エタン、１，１，２，２−テトラキス（３，５−ジブロモ−４−ベンジルジアルキルシロキシフェニル）エタン、１，１，２，２−テトラキス（３−ｔ−ブチル−４−ベンジルジアルキルシロキシフェニル）エタン、１，１，２，２−テトラキス（３，５−ジ−ｔ−ブチル−４−ベンジルジアルキルシロキシフェニル）エタン、１，１，２，２−テトラキス（３−フルオロ−４−ベンジルジアルキルシロキシフェニル）エタン、１，１，２，２−テトラキス（３，５−ジフルオロ−４−ベンジルジアルキルシロキシフェニル）エタン、１，１，２，２−テトラキス（３−メトキシ−４−ベンジルジアルキル��ロキシフェニル）エタン、１，１，２，２−テトラキス（３，５−ジメトキシ−４−ベンジルジアルキルシロキシフェニル）エタン、１，１，２，２−テトラキス（３−フェニル−４−ベンジルジアルキルシロキシフェニル）エタン、１，１，２，２−テトラキス（３，５−ジフェニル−４−ベンジルジアルキルシロキシフェニル）エタン、１，１，２，２−テトラキス（３−フルオロ−５−メチル−４−ベンジルジアルキルシロキシフェニル）エタン、１，１，２，２−テトラキス（３−クロロ−５−メチル−４−ベンジルジアルキルシロキシフェニル）エタン、１，１，２，２−テトラキス（３−ブロモ−５−メチル−４−ベンジルジアルキルシロキシフェニル）エタン、１，１，２，２−テトラキス（３−メトキシ−５−メチル−４−ベンジルジアルキルシロキシフェニル）エタン、１，１，２，２−テトラキス（３−ｔ−ブチル−５−メチル−４−ベンジルジアルキルシロキシフェニル）エタン、１，１，２，２−テトラキス（３−フェニル−５−メチル−４−ベンジルジアルキルシロキシフェニル）エタン、１，１，２，２−テトラキス（３−クロロ−５−ブロモ−４−ベンジルジアルキルシロキシフェニル）エタン、１，１，２，２−テトラキス（３−クロロ−５−フェニル−４−ベンジルジアルキルシロキシフェニル）エタン、１，１，３，３−テトラキス（４−ベンジルジアルキルシロキシフェニル）プロパン、１，１，３，３−テトラキス（３−メチル−４−ベンジルジアルキルシロキシフェニル）プロパン、１，１，３，３−テトラキス（３，５−ジメチル−４−ベンジルジアルキルシロキシフェニル）プロパン、１，１，３，３−テトラキス（３−クロロ−４−ベンジルジアルキルシロキシフェニル）プロパン、１，１，３，３−テトラキス（３，５−ジクロロ−４−ベンジルジアルキルシロキシフェニル）プロパン、１，１，３，３−テトラキス（３−ブロモ−４−ベンジルジアルキルシロキシフェニル）プロパン、１，１，３，３−テトラキス（３，５−ジブロモ−４−ベンジルジアルキルシロキシフェニル）プロパン、１，１，３，３−テトラキス（３−フェニル−４−ベンジルジアルキルシロキシフェニル）プロパン、１，１，３，３−テトラキス（３，５−ジフェニル−４−ベンジルジアルキルシロキシフェニル）プロパン、１，１，３，３−テトラキス（３−メトキシ−４−ベンジルジアルキルシロキシフェニル）プロパン、１，１，３，３−テトラキス（３，５−ジメトキシ−４−ベンジルジアルキルシロキシフェニル）プロパン、１，１，３，３−テトラキス（３−ｔ−ブチル−４−ベンジルジアルキルシロキシフェニル）プロパン、１，１，３，３−テトラキス（３，５−ジ−ｔ−ブチル−４−ベンジルジアルキルシロキシフェニル）プロパン、１，１，４，４−テトラキス（４−ベンジルジアルキルシロキシフェニル）ブタン、１，１，４，４−テトラキス（３−メチル−４−ベンジルジアルキルシロキシフェニル）ブタン、１，１，４，４−テトラキス（３，５−ジメチル−４−ベンジルジアルキルシロキシフェニル）ブタン、１，１，４，４−テトラキス（３−クロロ−４−ベンジルジアルキルシロキシフェニル）ブタン、１，１，４，４−テトラキス（３，５−ジクロロ−４−ベ��ジルジアルキルシロキシフェニル）ブタン、１，１，４，４−テトラキス（３−メトキシ−４−ベンジルジアルキルシロキシフェニル）ブタン、１，１，４，４−テトラキス（３，５−ジメトキシ−４−ベンジルジアルキルシロキシフェニル）ブタン、１，１，４，４−テトラキス（３−ブロモ−４−ベンジルジアルキルシロキシフェニル）ブタン、１，１，４，４−テトラキス（３，５−ジブロモ−４−ベンジルジアルキルシロキシフェニル）ブタン、１，１，４，４−テトラキス（３−ｔ−ブチル−４−ベンジルジアルキルシロキシフェニル）ブタン、１，１，４，４−テトラキス（３，５−ジ−ｔ−ブチル−４−ベンジルジアルキルシロキシフェニル）ブタン、α，α，α′，α′−テトラキス（４−ベンジルジアルキルシロキシフェニル）−ｐ−キシレン、α，α，α′，α′−テトラキス（３−メチル−４−ベンジルジアルキルシロキシフェニル）−ｐ−キシレン、α，α，α′，α′−テトラキス（３，５−ジメチル−４−ベンジルジアルキルシロキシフェニル）−ｐ−キシレン、α，α，α′，α′−テトラキス（３−クロロ−４−ベンジルジアルキルシロキシフェニル）−ｐ−キシレン、α，α，α′，α′−テトラキス（３，５−ジクロロ−４−ベンジルジアルキルシロキシフェニル）−ｐ−キシレン、α，α，α′，α′−テトラキス（３−ブロモ−４−ベンジルジアルキルシロキシフェニル）−ｐ−キシレン、α，α，α′，α′−テトラキス（３，５−ジブロモ−４−ベンジルジアルキルシロキシフェニル）−ｐ−キシレン、α，α，α′，α′−テトラキス（３−ｔ−ブチル−４−ベンジルジアルキルシロキシフェニル）−ｐ−キシレン、α，α，α′，α′（３，５−ジ−ｔ−ブチル−４−ベンジルジアルキルシロキシフェニル）−ｐ−キシレン、α，α，α′，α′−テトラキス（３−フルオロ−４−ベンジルジアルキルシロキシフェニル）−ｐ−キシレン、α，α，α′，α′−テトラキス（３，５−ジフルオロ−４−ベンジルジアルキルシロキシフェニル）−ｐ−キシレン、α，α，α′，α′−テトラキス（３−メトキシ−４−ベンジルジアルキルシロキシフェニル）−ｐ−キシレン、α，α，α′，α′−テトラキス（３，５−ジメトキシ−４−ベンジルジアルキルシロキシフェニル）−ｐ−キシレン、α，α，α′，α′−テトラキス（３−フェニル−４−ベンジルジアルキルシロキシフェニル）−ｐ−キシレン、α，α，α′，α′−テトラキス（３，５−ジフェニル−４−ベンジルジアルキルシロキシフェニル）−ｐ−キシレン、α，α，α′，α′−テトラキス（３−フルオロ−５−メチル−４−ベンジルジアルキルシロキシフェニル）−ｐ−キシレン、α，α，α′，α′−テトラキス（３−クロロ−５−メチル−４−ベンジルジアルキルシロキシフェニル）−ｐ−キシレン、α，α，α′，α′−テトラキス（３−ブロモ−５−メチル−４−ベンジルジアルキルシロキシフェニル）−ｐ−キシレン、α，α，α′，α′−テトラキス（３−メトキシ−５−メチル−４−ベンジルジアルキルシロキシフェニル）−ｐ−キシレン、α，α，α′，α′−テトラキス（３−ｔ−ブチル−５−メチル−４−ベンジルジアルキルシロキシフェニル）−ｐ−キシレン、α，α，α′，α′−テトラキス（３−クロロ−５−ブロモ−４−ベンジルジアルキ��シロキシフェニル）−ｐ−キシレン、α，α，α′，α′−テトラキス（３−クロロ−５−フェニル−４−ベンジルジアルキルシロキシフェニル）−ｐ−キシレン、１，１，２，２−テトラキス（４−アルキルジフェニルシロキシフェニル）エタン、１，１，２，２−テトラキス（３−メチル−４−アルキルジフェニルシロキシフェニル）エタン、１，１，２，２−テトラキス（３，５−ジメチル−４−アルキルジフェニルシロキシフェニル）エタン、１，１，２，２−テトラキス（３−クロロ−４−アルキルジフェニルシロキシフェニル）エタン、１，１，２，２−テトラキス（３，５−ジクロロ−４−アルキルジフェニルシロキシフェニル）エタン、１，１，２，２−テトラキス（３−ブロモ−４−アルキルジフェニルシロキシフェニル）エタン、１，１，２，２−テトラキス（３，５−ジブロモ−４−アルキルジフェニルシロキシフェニル）エタン、１，１，２，２−テトラキス（３−ｔ−ブチル−４−アルキルジフェニルシロキシフェニル）エタン、１，１，２，２−テトラキス（３，５−ジ−ｔ−ブチル−４−アルキルジフェニルシロキシフェニル）エタン、１，１，２，２−テトラキス（３−フルオロ−４−アルキルジフェニルシロキシフェニル）エタン、１，１，２，２−テトラキス（３，５−ジフルオロ−４−アルキルジフェニルシロキシフェニル）エタン、１，１，２，２−テトラキス（３−メトキシ−４−アルキルジフェニルシロキシフェニル）エタン、１，１，２，２−テトラキス（３，５−ジメトキシ−４−アルキルジフェニルシロキシフェニル）エタン、１，１，２，２−テトラキス（３−フェニル−４−アルキルジフェニルシロキシフェニル）エタン、１，１，２，２−テトラキス（３，５−ジフェニル−４−アルキルジフェニルシロキシフェニル）エタン、１，１，２，２−テトラキス（３−フルオロ−５−メチル−４−アルキルジフェニルシロキシフェニル）エタン、１，１，２，２−テトラキス（３−クロロ−５−メチル−４−アルキルジフェニルシロキシフェニル）エタン、１，１，２，２−テトラキス（３−ブロモ−５−メチル−４−アルキルジフェニルシロキシフェニル）エタン、１，１，２，２−テトラキス（３−メトキシ−５−メチル−４−アルキルジフェニルシロキシフェニル）エタン、１，１，２，２−テトラキス（３−ｔ−ブチル−５−メチル−４−アルキルジフェニルシロキシフェニル）エタン、１，１，２，２−テトラキス（３−フェニル−５−メチル−４−アルキルジフェニルシロキシフェニル）エタン、１，１，２，２−テトラキス（３−クロロ−５−ブロモ−４−アルキルジフェニルシロキシフェニル）エタン、１，１，２，２−テトラキス（３−クロロ−５−フェニル−４−アルキルジフェニルシロキシフェニル）エタン、１，１，３，３−テトラキス（４−アルキルジフェニルシロキシフェニル）プロパン、１，１，３，３−テトラキス（３−メチル−４−アルキルジフェニルシロキシフェニル）プロパン、１，１，３，３−テトラキス（３，５−ジメチル−４−アルキルジフェニルシロキシフェニル）プロパン、１，１，３，３−テトラキス（３−クロロ−４−アルキルジフェニルシロキシフェニル）プロパン、１，１，３，３−テトラキス（３，５−ジクロロ−４−アルキルジフェニルシロキシフェニル）プロパン、１，１，３，３−テトラキス（３−ブロモ−４−アルキルジフェニルシロキシフェニル）プロパン、１，１，３，３−テトラキス（３，５−ジブロモ−４−アルキルジフェニルシロキシフェニル）プロパン、１，１，３，３−テトラキス（３−フェニル−４−アルキルジフェニルシロキシフェニル）プロパン、１，１，３，３−テトラキス（３，５−ジフェニル−４−アルキルジフェニルシロキシフェニル）プロパン、１，１，３，３−テトラキス（３−メトキシ−４−アルキルジフェニルシロキシフェニル）プロパン、１，１，３，３−テトラキス（３，５−ジメトキシ−４−アルキルジフェニルシロキシフェニル）プロパン、１，１，３，３−テトラキス（３−ｔ−ブチル−４−アルキルジフェニルシロキシフェニル）プロパン、１，１，３，３−テトラキス（３，５−ジ−ｔ−ブチル−４−アルキルジフェニルシロキシフェニル）プロパン、１，１，４，４−テトラキス（４−アルキルジフェニルシロキシフェニル）ブタン、１，１，４，４−テトラキス（３−メチル−４−アルキルジフェニルシロキシフェニル）ブタン、１，１，４，４−テトラキス（３，５−ジメチル−４−アルキルジフェニルシロキシフェニル）ブタン、１，１，４，４−テトラキス（３−クロロ−４−アルキルジフェニルシロキシフェニル）ブタン、１，１，４，４−テトラキス（３，５−ジクロロ−４−アルキルジフェニルシロキシフェニル）ブタン、１，１，４，４−テトラキス（３−メトキシ−４−アルキルジフェニルシロキシフェニル）ブタン、１，１，４，４−テトラキス（３，５−ジメトキシ−４−アルキルジフェニルシロキシフェニル）ブタン、１，１，４，４−テトラキス（３−ブロモ−４−アルキルジフェニルシロキシフェニル）ブタン、１，１，４，４−テトラキス（３，５−ジブロモ−４−アルキルジフェニルシロキシフェニル）ブタン、１，１，４，４−テトラキス（３−ｔ−ブチル−４−アルキルジフェニルシロキシフェニル）ブタン、１，１，４，４−テトラキス（３，５−ジ−ｔ−ブチル−４−アルキルジフェニルシロキシフェニル）ブタン、α，α，α′，α′−テトラキス（４−アルキルジフェニルシロキシフェニル）−ｐ−キシレン、α，α，α′，α′−テトラキス（３−メチル−４−アルキルジフェニルシロキシフェニル）−ｐ−キシレン、α，α，α′，α′−テトラキス（３，５−ジメチル−４−アルキルジフェニルシロキシフェニル）−ｐ−キシレン、α，α，α′，α′−テトラキス（３−クロロ−４−アルキルジフェニルシロキシフェニル）−ｐ−キシレン、α，α，α′，α′−テトラキス（３，５−ジクロロ−４−アルキルジフェニルシロキシフェニル）−ｐ−キシレン、α，α，α′，α′−テトラキス（３−ブロモ−４−アルキルジフェニルシロキシフェニル）−ｐ−キシレン、α，α，α′，α′−テトラキス（３，５−ジブロモ−４−アルキルジフェニルシロキシフェニル）−ｐ−キシレン、α，α，α′，α′−テトラキス（３−ｔ−ブチル−４−アルキルジフェニルシロキシフェニル）−ｐ−キシレン、α，α，α′，α′（３，５−ジ−ｔ−ブチル−４−アルキルジフェニルシロキシフェニル）−ｐ−キシレン、α，α，α′，α′−テトラキス（３���フルオロ−４−アルキルジフェニルシロキシフェニル）−ｐ−キシレン、α，α，α′，α′−テトラキス（３，５−ジフルオロ−４−アルキルジフェニルシロキシフェニル）−ｐ−キシレン、α，α，α′，α′−テトラキス（３−メトキシ−４−アルキルジフェニルシロキシフェニル）−ｐ−キシレン、α，α，α′，α′−テトラキス（３，５−ジメトキシ−４−アルキルジフェニルシロキシフェニル）−ｐ−キシレン、α，α，α′，α′−テトラキス（３−フェニル−４−アルキルジフェニルシロキシフェニル）−ｐ−キシレン、α，α，α′，α′−テトラキス（３，５−ジフェニル−４−アルキルジフェニルシロキシフェニル）−ｐ−キシレン、α，α，α′，α′−テトラキス（３−フルオロ−５−メチル−４−アルキルジフェニルシロキシフェニル）−ｐ−キシレン、α，α，α′，α′−テトラキス（３−クロロ−５−メチル−４−アルキルジフェニルシロキシフェニル）−ｐ−キシレン、α，α，α′，α′−テトラキス（３−ブロモ−５−メチル−４−アルキルジフェニルシロキシフェニル）−ｐ−キシレン、α，α，α′，α′−テトラキス（３−メトキシ−５−メチル−４−アルキルジフェニルシロキシフェニル）−ｐ−キシレン、α，α，α′，α′−テトラキス（３−ｔ−ブチル−５−メチル−４−アルキルジフェニルシロキシフェニル）−ｐ−キシレン、α，α，α′，α′−テトラキス（３−クロロ−５−ブロモ−４−アルキルジフェニルシロキシフェニル）−ｐ−キシレン、α，α，α′，α′−テトラキス（３−クロロ−５−フェニル−４−アルキルジフェニルシロキシフェニル）−ｐ−キシレン、１，１，２，２−テトラキス（４−トリルジアルキルシロキシフェニル）エタン、１，１，２，２−テトラキス（３−メチル−４−トリルジアルキルシロキシフェニル）エタン、１，１，２，２−テトラキス（３，５−ジメチル−４−トリルジアルキルシロキシフェニル）エタン、１，１，２，２−テトラキス（３−クロロ−４−トリルジアルキルシロキシフェニル）エタン、１，１，２，２−テトラキス（３，５−ジクロロ−４−トリルジアルキルシロキシフェニル）エタン、１，１，２，２−テトラキス（３−ブロモ−４−トリルジアルキルシロキシフェニル）エタン、１，１，２，２−テトラキス（３，５−ジブロモ−４−トリルジアルキルシロキシフェニル）エタン、１，１，２，２−テトラキス（３−ｔ−ブチル−４−トリルジアルキルシロキシフェニル）エタン、１，１，２，２−テトラキス（３，５−ジ−ｔ−ブチル−４−トリルジアルキルシロキシフェニル）エタン、１，１，２，２−テトラキス（３−フルオロ−４−トリルジアルキルシロキシフェニル）エタン、１，１，２，２−テトラキス（３，５−ジフルオロ−４−トリルジアルキルシロキシフェニル）エタン、１，１，２，２−テトラキス（３−メトキシ−４−トリルジアルキルシロキシフェニル）エタン、１，１，２，２−テトラキス（３，５−ジメトキシ−４−トリルジアルキルシロキシフェニル）エタン、１，１，２，２−テトラキス（３−フェニル−４−トリルジアルキルシロキシフェニル）エタン、１，１，２，２−テトラキス（３，５−ジフェニル−４−トリルジアルキルシロキシフェニル）エタン、１，１，２，２−テトラキス（３���フルオロ−５−メチル−４−トリルジアルキルシロキシフェニル）エタン、１，１，２，２−テトラキス（３−クロロ−５−メチル−４−トリルジアルキルシロキシフェニル）エタン、１，１，２，２−テトラキス（３−ブロモ−５−メチル−４−トリルジアルキルシロキシフェニル）エタン、１，１，２，２−テトラキス（３−メトキシ−５−メチル−４−トリルジアルキルシロキシフェニル）エタン、１，１，２，２−テトラキス（３−ｔ−ブチル−５−メチル−４−トリルジアルキルシロキシフェニル）エタン、１，１，２，２−テトラキス（３−フェニル−５−メチル−４−トリルジアルキルシロキシフェニル）エタン、１，１，２，２−テトラキス（３−クロロ−５−ブロモ−４−トリルジアルキルシロキシフェニル）エタン、１，１，２，２−テトラキス（３−クロロ−５−フェニル−４−トリルジアルキルシロキシフェニル）エタン、１，１，３，３−テトラキス（４−トリルジアルキルシロキシフェニル）プロパン、１，１，３，３−テトラキス（３−メチル−４−トリルジアルキルシロキシフェニル）プロパン、１，１，３，３−テトラキス（３，５−ジメチル−４−トリルジアルキルシロキシフェニル）プロパン、１，１，３，３−テトラキス（３−クロロ−４−トリルジアルキルシロキシフェニル）プロパン、１，１，３，３−テトラキス（３，５−ジクロロ−４−トリルジアルキルシロキシフェニル）プロパン、１，１，３，３−テトラキス（３−ブロモ−４−トリルジアルキルシロキシフェニル）プロパン、１，１，３，３−テトラキス（３，５−ジブロモ−４−トリルジアルキルシロキシフェニル）プロパン、１，１，３，３−テトラキス（３−フェニル−４−トリルジアルキルシロキシフェニル）プロパン、１，１，３，３−テトラキス（３，５−ジフェニル−４−トリルジアルキルシロキシフェニル）プロパン、１，１，３，３−テトラキス（３−メトキシ−４−トリルジアルキルシロキシフェニル）プロパン、１，１，３，３−テトラキス（３，５−ジメトキシ−４−トリルジアルキルシロキシフェニル）プロパン、１，１，３，３−テトラキス（３−ｔ−ブチル−４−トリルジアルキルシロキシフェニル）プロパン、１，１，３，３−テトラキス（３，５−ジ−ｔ−ブチル−４−トリルジアルキルシロキシフェニル）プロパン、１，１，４，４−テトラキス（４−トリルジアルキルシロキシフェニル）ブタン、１，１，４，４−テトラキス（３−メチル−４−トリルジアルキルシロキシフェニル）ブタン、１，１，４，４−テトラキス（３，５−ジメチル−４−トリルジアルキルシロキシフェニル）ブタン、１，１，４，４−テトラキス（３−クロロ−４−トリルジアルキルシロキシフェニル）ブタン、１，１，４，４−テトラキス（３，５−ジクロロ−４−トリルジアルキルシロキシフェニル）ブタン、１，１，４，４−テトラキス（３−メトキシ−４−トリルジアルキルシロキシフェニル）ブタン、１，１，４，４−テトラキス（３，５−ジメトキシ−４−トリルジアルキルシロキシフェニル）ブタン、１，１，４，４−テトラキス（３−ブロモ−４−トリルジアルキルシロキシフェニル）ブタン、１，１，４，４−テトラキス（３，５−ジブロモ−４−トリルジアルキルシロキシフェニ���）ブタン、１，１，４，４−テトラキス（３−ｔ−ブチル−４−トリルジアルキルシロキシフェニル）ブタン、１，１，４，４−テトラキス（３，５−ジ−ｔ−ブチル−４−トリルジアルキルシロキシフェニル）ブタン、α，α，α′，α′−テトラキス（４−トリルジアルキルシロキシフェニル）−ｐ−キシレン、α，α，α′，α′−テトラキス（３−メチル−４−トリルジアルキルシロキシフェニル）−ｐ−キシレン、α，α，α′，α′−テトラキス（３，５−ジメチル−４−トリルジアルキルシロキシフェニル）−ｐ−キシレン、α，α，α′，α′−テトラキス（３−クロロ−４−トリルジアルキルシロキシフェニル）−ｐ−キシレン、α，α，α′，α′−テトラキス（３，５−ジクロロ−４−トリルジアルキルシロキシフェニル）−ｐ−キシレン、α，α，α′，α′−テトラキス（３−ブロモ−４−トリルジアルキルシロキシフェニル）−ｐ−キシレン、α，α，α′，α′−テトラキス（３，５−ジブロモ−４−トリルジアルキルシロキシフェニル）−ｐ−キシレン、α，α，α′，α′−テトラキス（３−ｔ−ブチル−４−トリルジアルキルシロキシフェニル）−ｐ−キシレン、α，α，α′，α′（３，５−ジ−ｔ−ブチル−４−トリルジアルキルシロキシフェニル）−ｐ−キシレン、α，α，α′，α′−テトラキス（３−フルオロ−４−トリルジアルキルシロキシフェニル）−ｐ−キシレン、α，α，α′，α′−テトラキス（３，５−ジフルオロ−４−トリルジアルキルシロキシフェニル）−ｐ−キシレン、α，α，α′，α′−テトラキス（３−メトキシ−４−トリルジアルキルシロキシフェニル）−ｐ−キシレン、α，α，α′，α′−テトラキス（３，５−ジメトキシ−４−トリルジアルキルシロキシフェニル）−ｐ−キシレン、α，α，α′，α′−テトラキス（３−フェニル−４−トリルジアルキルシロキシフェニル）−ｐ−キシレン、α，α，α′，α′−テトラキス（３，５−ジフェニル−４−トリルジアルキルシロキシフェニル）−ｐ−キシレン、α，α，α′，α′−テトラキス（３−フルオロ−５−メチル−４−トリルジアルキルシロキシフェニル）−ｐ−キシレン、α，α，α′，α′−テトラキス（３−クロロ−５−メチル−４−トリルジアルキルシロキシフェニル）−ｐ−キシレン、α，α，α′，α′−テトラキス（３−ブロモ−５−メチル−４−トリルジアルキルシロキシフェニル）−ｐ−キシレン、α，α，α′，α′−テトラキス（３−メトキシ−５−メチル−４−トリルジアルキルシロキシフェニル）−ｐ−キシレン、α，α，α′，α′−テトラキス（３−ｔ−ブチル−５−メチル−４−トリルジアルキルシロキシフェニル）−ｐ−キシレン、α，α，α′，α′−テトラキス（３−クロロ−５−ブロモ−４−トリルジアルキルシロキシフェニル）−ｐ−キシレン、α，α，α′，α′−テトラキス（３−クロロ−５−フェニル−４−トリルジアルキルシロキシフェニル）−ｐ−キシレン、１，１，２，２−テトラキス（４−フリルジアルキルシロキシフェニル）エタン、１，１，２，２−テトラキス（３−メチル−４−フリルジアルキルシロキシフェニル）エタン、１，１，２，２−テトラキス（３，５−ジメチル−４−フリルジアルキルシロキシフェニル）エタン、１，１，２，２−テトラキス（３−クロロ−４−フ��ルジアルキルシロキシフェニル）エタン、１，１，２，２−テトラキス（３，５−ジクロロ−４−フリルジアルキルシロキシフェニル）エタン、１，１，２，２−テトラキス（３−ブロモ−４−フリルジアルキルシロキシフェニル）エタン、１，１，２，２−テトラキス（３，５−ジブロモ−４−フリルジアルキルシロキシフェニル）エタン、１，１，２，２−テトラキス（３−ｔ−ブチル−４−フリルジアルキルシロキシフェニル）エタン、１，１，２，２−テトラキス（３，５−ジ−ｔ−ブチル−４−フリルジアルキルシロキシフェニル）エタン、１，１，２，２−テトラキス（３−フルオロ−４−フリルジアルキルシロキシフェニル）エタン、１，１，２，２−テトラキス（３，５−ジフルオロ−４−フリルジアルキルシロキシフェニル）エタン、１，１，２，２−テトラキス（３−メトキシ−４−フリルジアルキルシロキシフェニル）エタン、１，１，２，２−テトラキス（３，５−ジメトキシ−４−フリルジアルキルシロキシフェニル）エタン、１，１，２，２−テトラキス（３−フェニル−４−フリルジアルキルシロキシフェニル）エタン、１，１，２，２−テトラキス（３，５−ジフェニル−４−フリルジアルキルシロキシフェニル）エタン、１，１，２，２−テトラキス（３−フルオロ−５−メチル−４−フリルジアルキルシロキシフェニル）エタン、１，１，２，２−テトラキス（３−クロロ−５−メチル−４−フリルジアルキルシロキシフェニル）エタン、１，１，２，２−テトラキス（３−ブロモ−５−メチル−４−フリルジアルキルシロキシフェニル）エタン、１，１，２，２−テトラキス（３−メトキシ−５−メチル−４−フリルジアルキルシロキシフェニル）エタン、１，１，２，２−テトラキス（３−ｔ−ブチル−５−メチル−４−フリルジアルキルシロキシフェニル）エタン、１，１，２，２−テトラキス（３−フェニル−５−メチル−４−フリルジアルキルシロキシフェニル）エタン、１，１，２，２−テトラキス（３−クロロ−５−ブロモ−４−フリルジアルキルシロキシフェニル）エタン、１，１，２，２−テトラキス（３−クロロ−５−フェニル−４−フリルジアルキルシロキシフェニル）エタン、１，１，３，３−テトラキス（４−フリルジアルキルシロキシフェニル）プロパン、１，１，３，３−テトラキス（３−メチル−４−フリルジアルキルシロキシフェニル）プロパン、１，１，３，３−テトラキス（３，５−ジメチル−４−フリルジアルキルシロキシフェニル）プロパン、１，１，３，３−テトラキス（３−クロロ−４−フリルジアルキルシロキシフェニル）プロパン、１，１，３，３−テトラキス（３，５−ジクロロ−４−フリルジアルキルシロキシフェニル）プロパン、１，１，３，３−テトラキス（３−ブロモ−４−フリルジアルキルシロキシフェニル）プロパン、１，１，３，３−テトラキス（３，５−ジブロモ−４−フリルジアルキルシロキシフェニル）プロパン、１，１，３，３−テトラキス（３−フェニル−４−フリルジアルキルシロキシフェニル）プロパン、１，１，３，３−テトラキス（３，５−ジフェニル−４−フリルジアルキルシロキシフェニル）プロパン、１，１，３，３−テトラキス（３−メトキシ−４−フリルジアルキルシロキシフェニル）プ��パン、１，１，３，３−テトラキス（３，５−ジメトキシ−４−フリルジアルキルシロキシフェニル）プロパン、１，１，３，３−テトラキス（３−ｔ−ブチル−４−フリルジアルキルシロキシフェニル）プロパン、１，１，３，３−テトラキス（３，５−ジ−ｔ−ブチル−４−フリルジアルキルシロキシフェニル）プロパン、１，１，４，４−テトラキス（４−フリルジアルキルシロキシフェニル）ブタン、１，１，４，４−テトラキス（３−メチル−４−フリルジアルキルシロキシフェニル）ブタン、１，１，４，４−テトラキス（３，５−ジメチル−４−フリルジアルキルシロキシフェニル）ブタン、１，１，４，４−テトラキス（３−クロロ−４−フリルジアルキルシロキシフェニル）ブタン、１，１，４，４−テトラキス（３，５−ジクロロ−４−フリルジアルキルシロキシフェニル）ブタン、１，１，４，４−テトラキス（３−メトキシ−４−フリルジアルキルシロキシフェニル）ブタン、１，１，４，４−テトラキス（３，５−ジメトキシ−４−フリルジアルキルシロキシフェニル）ブタン、１，１，４，４−テトラキス（３−ブロモ−４−フリルジアルキルシロキシフェニル）ブタン、１，１，４，４−テトラキス（３，５−ジブロモ−４−フリルジアルキルシロキシフェニル）ブタン、１，１，４，４−テトラキス（３−ｔ−ブチル−４−フリルジアルキルシロキシフェニル）ブタン、１，１，４，４−テトラキス（３，５−ジ−ｔ−ブチル−４−フリルジアルキルシロキシフェニル）ブタン、α，α，α′，α′−テトラキス（４−フリルジアルキルシロキシフェニル）−ｐ−キシレン、α，α，α′，α′−テトラキス（３−メチル−４−フリルジアルキルシロキシフェニル）−ｐ−キシレン、α，α，α′，α′−テトラキス（３，５−ジメチル−４−フリルジアルキルシロキシフェニル）−ｐ−キシレン、α，α，α′，α′−テトラキス（３−クロロ−４−フリルジアルキルシロキシフェニル）−ｐ−キシレン、α，α，α′，α′−テトラキス（３，５−ジクロロ−４−フリルジアルキルシロキシフェニル）−ｐ−キシレン、α，α，α′，α′−テトラキス（３−ブロモ−４−フリルジアルキルシロキシフェニル）−ｐ−キシレン、α，α，α′，α′−テトラキス（３，５−ジブロモ−４−フリルジアルキルシロキシフェニル）−ｐ−キシレン、α，α，α′，α′−テトラキス（３−ｔ−ブチル−４−フリルジアルキルシロキシフェニル）−ｐ−キシレン、α，α，α′，α′（３，５−ジ−ｔ−ブチル−４−フリルジアルキルシロキシフェニル）−ｐ−キシレン、α，α，α′，α′−テトラキス（３−フルオロ−４−フリルジアルキルシロキシフェニル）−ｐ−キシレン、α，α，α′，α′−テトラキス（３，５−ジフルオロ−４−フリルジアルキルシロキシフェニル）−ｐ−キシレン、α，α，α′，α′−テトラキス（３−メトキシ−４−フリルジアルキルシロキシフェニル）−ｐ−キシレン、α，α，α′，α′−テトラキス（３，５−ジメトキシ−４−フリルジアルキルシロキシフェニル）−ｐ−キシレン、α，α，α′，α′−テトラキス（３−フェニル−４−フリルジアルキルシロキシフェニル）−ｐ−キシレン、α，α，α′，α′−テトラキス（３，５−ジフェニル−４−フリルジアルキルシロキシフェニル）−��−キシレン、α，α，α′，α′−テトラキス（３−フルオロ−５−メチル−４−フリルジアルキルシロキシフェニル）−ｐ−キシレン、α，α，α′，α′−テトラキス（３−クロロ−５−メチル−４−フリルジアルキルシロキシフェニル）−ｐ−キシレン、α，α，α′，α′−テトラキス（３−ブロモ−５−メチル−４−フリルジアルキルシロキシフェニル）−ｐ−キシレン、α，α，α′，α′−テトラキス（３−メトキシ−５−メチル−４−フリルジアルキルシロキシフェニル）−ｐ−キシレン、α，α，α′，α′−テトラキス（３−ｔ−ブチル−５−メチル−４−フリルジアルキルシロキシフェニル）−ｐ−キシレン、α，α，α′，α′−テトラキス（３−クロロ−５−ブロモ−４−フリルジアルキルシロキシフェニル）−ｐ−キシレン、α，α，α′，α′−テトラキス（３−クロロ−５−フェニル−４−フリルジアルキルシロキシフェニル）−ｐ−キシレン、１，１，２，２−テトラキス（４−ピリジンジアルキルシロキシフェニル）エタン、１，１，２，２−テトラキス（３−メチル−４−ピリジンジアルキルシロキシフェニル）エタン、１，１，２，２−テトラキス（３，５−ジメチル−４−ピリジンジアルキルシロキシフェニル）エタン、１，１，２，２−テトラキス（３−クロロ−４−ピリジンジアルキルシロキシフェニル）エタン、１，１，２，２−テトラキス（３，５−ジクロロ−４−ピリジンジアルキルシロキシフェニル）エタン、１，１，２，２−テトラキス（３−ブロモ−４−ピリジンジアルキルシロキシフェニル）エタン、１，１，２，２−テトラキス（３，５−ジブロモ−４−ピリジンジアルキルシロキシフェニル）エタン、１，１，２，２−テトラキス（３−ｔ−ブチル−４−ピリジンジアルキルシロキシフェニル）エタン、１，１，２，２−テトラキス（３，５−ジ−ｔ−ブチル−４−ピリジンジアルキルシロキシフェニル）エタン、１，１，２，２−テトラキス（３−フルオロ−４−ピリジンジアルキルシロキシフェニル）エタン、１，１，２，２−テトラキス（３，５−ジフルオロ−４−ピリジンジアルキルシロキシフェニル）エタン、１，１，２，２−テトラキス（３−メトキシ−４−ピリジンジアルキルシロキシフェニル）エタン、１，１，２，２−テトラキス（３，５−ジメトキシ−４−ピリジンジアルキルシロキシフェニル）エタン、１，１，２，２−テトラキス（３−フェニル−４−ピリジンジアルキルシロキシフェニル）エタン、１，１，２，２−テトラキス（３，５−ジフェニル−４−ピリジンジアルキルシロキシフェニル）エタン、１，１，２，２−テトラキス（３−フルオロ−５−メチル−４−ピリジンジアルキルシロキシフェニル）エタン、１，１，２，２−テトラキス（３−クロロ−５−メチル−４−ピリジンジアルキルシロキシフェニル）エタン、１，１，２，２−テトラキス（３−ブロモ−５−メチル−４−ピリジンジアルキルシロキシフェニル）エタン、１，１，２，２−テトラキス（３−メトキシ−５−メチル−４−ピリジンジアルキルシロキシフェニル）エタン、１，１，２，２−テトラキス（３−ｔ−ブチル−５−メチル−４−ピリジンジアルキルシロキシフェニル）エタン、１，１，２，２−テトラキス（３−フェニル−５−メチル−４−ピリジンジアルキルシロキシフェニル）エタン、１，１，２，２−テトラキス（３−クロロ−５−ブロモ−４−ピリジンジアルキルシロキシフェニル）エタン、１，１，２，２−テトラキス（３−クロロ−５−フェニル−４−ピリジンジアルキルシロキシフェニル）エタン、１，１，３，３−テトラキス（４−ピリジンジアルキルシロキシフェニル）プロパン、１，１，３，３−テトラキス（３−メチル−４−ピリジンジアルキルシロキシフェニル）プロパン、１，１，３，３−テトラキス（３，５−ジメチル−４−ピリジンジアルキルシロキシフェニル）プロパン、１，１，３，３−テトラキス（３−クロロ−４−ピリジンジアルキルシロキシフェニル）プロパン、１，１，３，３−テトラキス（３，５−ジクロロ−４−ピリジンジアルキルシロキシフェニル）プロパン、１，１，３，３−テトラキス（３−ブロモ−４−ピリジンジアルキルシロキシフェニル）プロパン、１，１，３，３−テトラキス（３，５−ジブロモ−４−ピリジンジアルキルシロキシフェニル）プロパン、１，１，３，３−テトラキス（３−フェニル−４−ピリジンジアルキルシロキシフェニル）プロパン、１，１，３，３−テトラキス（３，５−ジフェニル−４−ピリジンジアルキルシロキシフェニル）プロパン、１，１，３，３−テトラキス（３−メトキシ−４−ピリジンジアルキルシロキシフェニル）プロパン、１，１，３，３−テトラキス（３，５−ジメトキシ−４−ピリジンジアルキルシロキシフェニル）プロパン、１，１，３，３−テトラキス（３−ｔ−ブチル−４−ピリジンジアルキルシロキシフェニル）プロパン、１，１，３，３−テトラキス（３，５−ジ−ｔ−ブチル−４−ピリジンジアルキルシロキシフェニル）プロパン、１，１，４，４−テトラキス（４−ピリジンジアルキルシロキシフェニル）ブタン、１，１，４，４−テトラキス（３−メチル−４−ピリジンジアルキルシロキシフェニル）ブタン、１，１，４，４−テトラキス（３，５−ジメチル−４−ピリジンジアルキルシロキシフェニル）ブタン、１，１，４，４−テトラキス（３−クロロ−４−ピリジンジアルキルシロキシフェニル）ブタン、１，１，４，４−テトラキス（３，５−ジクロロ−４−ピリジンジアルキルシロキシフェニル）ブタン、１，１，４，４−テトラキス（３−メトキシ−４−ピリジンジアルキルシロキシフェニル）ブタン、１，１，４，４−テトラキス（３，５−ジメトキシ−４−ピリジンジアルキルシロキシフェニル）ブタン、１，１，４，４−テトラキス（３−ブロモ−４−ピリジンジアルキルシロキシフェニル）ブタン、１，１，４，４−テトラキス（３，５−ジブロモ−４−ピリジンジアルキルシロキシフェニル）ブタン、１，１，４，４−テトラキス（３−ｔ−ブチル−４−ピリジンジアルキルシロキシフェニル）ブタン、１，１，４，４−テトラキス（３，５−ジ−ｔ−ブチル−４−ピリジンジアルキルシロキシフェニル）ブタン、α，α，α′，α′−テトラキス（４−ピリジンジアルキルシロキシフェニル）−ｐ−キシレン、α，α，α′，α′−テトラキス（３−メチル−４−ピリジンジアルキルシロキシフェニル）−ｐ−キシレン、α，α，α′，α′−テトラキス（３，５−ジメチル−４−ピリジンジアルキルシロキシフェニル）−ｐ−キシレン、α，��，α′，α′−テトラキス（３−クロロ−４−ピリジンジアルキルシロキシフェニル）−ｐ−キシレン、α，α，α′，α′−テトラキス（３，５−ジクロロ−４−ピリジンジアルキルシロキシフェニル）−ｐ−キシレン、α，α，α′，α′−テトラキス（３−ブロモ−４−ピリジンジアルキルシロキシフェニル）−ｐ−キシレン、α，α，α′，α′−テトラキス（３，５−ジブロモ−４−ピリジンジアルキルシロキシフェニル）−ｐ−キシレン、α，α，α′，α′−テトラキス（３−ｔ−ブチル−４−ピリジンジアルキルシロキシフェニル）−ｐ−キシレン、α，α，α′，α′（３，５−ジ−ｔ−ブチル−４−ピリジンジアルキルシロキシフェニル）−ｐ−キシレン、α，α，α′，α′−テトラキス（３−フルオロ−４−ピリジンジアルキルシロキシフェニル）−ｐ−キシレン、α，α，α′，α′−テトラキス（３，５−ジフルオロ−４−ピリジンジアルキルシロキシフェニル）−ｐ−キシレン、α，α，α′，α′−テトラキス（３−メトキシ−４−ピリジンジアルキルシロキシフェニル）−ｐ−キシレン、α，α，α′，α′−テトラキス（３，５−ジメトキシ−４−ピリジンジアルキルシロキシフェニル）−ｐ−キシレン、α，α，α′，α′−テトラキス（３−フェニル−４−ピリジンジアルキルシロキシフェニル）−ｐ−キシレン、α，α，α′，α′−テトラキス（３，５−ジフェニル−４−ピリジンジアルキルシロキシフェニル）−ｐ−キシレン、α，α，α′，α′−テトラキス（３−フルオロ−５−メチル−４−ピリジンジアルキルシロキシフェニル）−ｐ−キシレン、α，α，α′，α′−テトラキス（３−クロロ−５−メチル−４−ピリジンジアルキルシロキシフェニル）−ｐ−キシレン、α，α，α′，α′−テトラキス（３−ブロモ−５−メチル−４−ピリジンジアルキルシロキシフェニル）−ｐ−キシレン、α，α，α′，α′−テトラキス（３−メトキシ−５−メチル−４−ピリジンジアルキルシロキシフェニル）−ｐ−キシレン、α，α，α′，α′−テトラキス（３−ｔ−ブチル−５−メチル−４−ピリジンジアルキルシロキシフェニル）−ｐ−キシレン、α，α，α′，α′−テトラキス（３−クロロ−５−ブロモ−４−ピリジンジアルキルシロキシフェニル）−ｐ−キシレン、α，α，α′，α′−テトラキス（３−クロロ−５−フェニル−４−ピリジンジアルキルシロキシフェニル）−ｐ−キシレン等を具体的に挙げることができる。
【００１９】
そして本発明の一般式（１）で表されるＯ−シリル化フェノール誘導体のうち、エポキシ樹脂との反応性並びに相溶性の点から、特に１，１，２，２−テトラキス（４−トリアルキルシロキシフェニル）エタン、１，１，２，２−テトラキス（３−メチル−４−トリアルキルシロキシフェニル）エタン、１，１，２，２−テトラキス（３，５−ジメチル−４−トリアルキルシロキシフェニル）エタンが好ましい。
【００２０】
一般式（２）で表されるテトラキスフェノール化合物のうち、Ｒ2、Ｒ3はそれぞれ水素原子、低級アルキル基、置換されていてもよいフェニル基、ハロゲン原子又は低級アルコキシ基を示すが、低級アルキル基はＣ１〜Ｃ８のアルキル基を、ハロゲン原子は塩素、臭素、フッ素、ヨウ素を、低級アルコキシ基はＣ１〜Ｃ８のアルコキシ基を、置換されていてもよいフェニル基の置換基としてはアルキル基、アルコキシ基、ハロゲン基等を例示することができる。
【００２１】
一般式（２）で表されるテトラキスフェノール化合物としては、１，１，２，２−テトラキス（４−ヒドロキシフェニル）エタン、１，１，２，２−テトラキス（３−メチル−４−ヒドロキシフェニル）エタン、１，１，２，２−テトラキス（３，５−ジメチル−４−ヒドロキシフェニル）エタン、１，１，２，２−テトラキス（３−クロロ−４−ヒドロキシフェニル）エタン、１，１，２，２−テトラキス（３，５−ジクロロ−４−ヒドロキシフェニル）エタン、１，１，２，２−テトラキス（３−ブロモ−４−ヒドロキシフェニル）エタン、１，１，２，２−テトラキス（３，５−ジブロモ−４−ヒドロキシフェニル）エタン、１，１，２，２−テトラキス（３−ｔ−ブチル−４−ヒドロキシフェニル）エタン、１，１，２，２−テトラキス（３，５−ジ−ｔ−ブチル−４−ヒドロキシフェニル）エタン、１，１，２，２−テトラキス（３−フルオロ−４−ヒドロキシフェニル）エタン、１，１，２，２−テトラキス（３，５−ジフルオロ−４−ヒドロキシフェニル）エタン、１，１，２，２−テトラキス（３−メトキシ−４−ヒドロキシフェニル）エタン、１，１，２，２−テトラキス（３，５−ジメトキシ−４−ヒドロキシフェニル）エタン、１，１，２，２−テトラキス（３−クロロ−５−メチル−４−ヒドロキシフェニル）エタン、１，１，２，２−テトラキス（３−ブロモ−５−メチル−４−ヒドロキシフェニル）エタン、１，１，２，２−テトラキス（３−メトキシ−５−メチル−４−ヒドロキシフェニル）エタン、１，１，２，２−テトラキス（３−ｔ−ブチル−５−メチル−４−ヒドロキシフェニル）エタン、１，１，２，２−テトラキス（３−クロロ−５−ブロモ−４−ヒドロキシフェニル）エタン、１，１，２，２−テトラキス（３−クロロ−５−フェニル−４−ヒドロキシフェニル）エタン、１，１，２，２−テトラキス［（４−ヒドロキシ−３−フェニル）フェニル］エタン、１，１，３，３−テトラキス（４−ヒドロキシフェニル）プロパン、１，１，３，３−テトラキス（３−メチル−４−ヒドロキシフェニル）プロパン、１，１，３，３−テトラキス（３，５−ジメチル−４−ヒドロキシフェニル）プロパン、１，１，３，３−テトラキス（３−クロロ−４−ヒドロキシフェニル）プロパン、１，１，３，３−テトラキス（３，５−ジクロロ−４−ヒドロキシフェニル）プロパン、１，１，３，３−テトラキス（３−ブロモ−４−ヒドロキシフェニル）プロパン、１，１，３，３−テトラキス（３，５−ジブロモ−４−ヒドロキシフェニル）プロパン、１，１，３，３−テトラキス（３−フェニル−４−ヒドロキシフェニル）プロパン、１，１，３，３−テトラキス（３，５−ジフェニル−４−ヒドロキシフェニル）プロパン、１，１，３，３−テトラキス（３−メトキシ−４−ヒドロキシフェニル）プロパン、１，１，３，３−テトラキス（３，５−ジメトキシ−４−ヒドロキシフェニル）プロパン、１，１，３，３−テトラキス（３−ｔ−ブチル−４−ヒドロキシフェニル）プロパン、１，１，３，３−テトラキス（３，５−ジ−ｔ−ブチル−４−ヒドロキシフェニル）プロパン、１，１，４，４−テトラキス（４−ヒドロキシフェニル）ブタン、１，１，４，４−テトラキス（３−メチル−４−ヒドロキシフェニル）ブタン、１，１，４，４−テトラキス（３，５−ジメチル−４−ヒドロキシフェニル）ブタン、１，１，４，４−テトラキス（３−クロロ−４−ヒドロキシフェニル）ブタン、１，１，４，４−テトラキス（３，５−ジクロロ−４−ヒドロキシフェニル）ブタン、１，１，４，４−テトラキス（３−メトキシ−４−ヒドロキシフェニル）ブタン、１，１，４，４−テトラキス（３，５−ジメトキシ−４−ヒドロキシフェニル）ブタン、１，１，４，４−テトラキス（３−ブロモ−４−ヒドロキシフェニル）ブタン、１，１，４，４−テトラキス（３，５−ジブロモ−４−ヒドロキシフェニル）ブタン、１，１，４，４−テトラキス（３−ｔ−ブチル−４−ヒドロキシフェニル）ブタン、１，１，４，４−テトラキス（３，５−ジ−ｔ−ブチル−４−ヒドロキシフェニル）ブタン、α，α，α′，α′−テトラキス（４−ヒドロキシフェニル）−ｐ−キシレン、α，α，α′，α′−テトラキス（３−メチル−４−ヒドロキシフェニル）−ｐ−キシレン、α，α，α′，α′−テトラキス（３，５−ジメチル−４−ヒドロキシフェニル）−ｐ−キシレン、α，α，α′，α′−テトラキス（３−クロロ−４−ヒドロキシフェニル）−ｐ−キシレン、α，α，α′，α′−テトラキス（３，５−ジクロロ−４−ヒドロキシフェニル）−ｐ−キシレン、α，α，α′，α′−テトラキス（３−ブロモ−４−ヒドロキシフェニル）−ｐ−キシレン、α，α，α′，α′−テトラキス（３，５−ジブロモ−４−ヒドロキシフェニル）−ｐ−キシレン、α，α，α′，α′−テトラキス（３−ｔ−ブチル−４−ヒドロキシフェニル）−ｐ−キシレン、α，α，α′，α′（３，５−ジ−ｔ−ブチル−４−ヒドロキシフェニル）−ｐ−キシレン、α，α，α′，α′−テトラキス（３−フルオロ−４−ヒドロキシフェニル）−ｐ−キシレン、α，α，α′，α′−テトラキス（３，５−ジフルオロ−４−ヒドロキシフェニル）−ｐ−キシレン、α，α，α′，α′−テトラキス（３−メトキシ−４−ヒドロキシフェニル）−ｐ−キシレン、α，α，α′，α′−テトラキス（３，５−ジメトキシ−４−ヒドロキシフェニル）−ｐ−キシレン、α，α，α′，α′−テトラキス（３−クロロ−５−メチル−４−ヒドロキシフェニル）−ｐ−キシレン、α，α，α′，α′−テトラキス（３−ブロモ−５−メチル−４−ヒドロキシフェニル）−ｐ−キシレン、α，α，α′，α′−テトラキス（３−メトキシ−５−メチル−４−ヒドロキシフェニル）−ｐ−キシレン、α，α，α′，α′−テトラキス（３−ｔ−ブチル−５−メチル−４−ヒドロキシフェニル）−ｐ−キシレン、α，α，α′，α′−テトラキス（３−クロロ−５−ブロモ−４−ヒドロキシフェニル）−ｐ−キシレン、α，α，α′，α′−テトラキス（３−クロロ−５−フェニル−４−ヒドロキシフェニル）−ｐ−キシレン、α，α，α′，α′−テトラキス［（４−ヒドロキシ−３−フェニル）フェニル］−ｐ−キシレン等を具体的に例示することができる。
【００２２】
本発明の一般式（１）で表されるＯ−シリル化フェノール誘導体の製造方法は、上記一般式（２）で表されるテトラキスフェノール化合物と置換シリル化剤とを反応させることを特徴とし、一般式（２）で表されるテトラキスフェノール化合物の水酸基の水素を置換シリル基で置換することにより、一般式（１）で表されるＯ−シリル化フェノール誘導体を製造することができる。置換シリル化剤は特に限定されるものではなく、従来公知の各種のものを用いることができる。その具体例を示すと、例えば、ジメチルシリルクロリド、トリメチルシリルクロリド、トリエチルシリルクロリド、トリプロピルシリルクロリド、ジフェニルシリルクロリド、トリフェニルシリルクロリド、エチルジメチルシリルクロリド、プロピルジメチルシリルクロリド、プロピルジメチルシリルクロリド、ブチルジメチルシリルクロリド、オクチルジメチルシリルクロリド、ビニルジメチルシリルクロリド、アリルジメチルシリルクロリド、フェニルジメチルシリルクロリド、ジフェニルメチルシリルクロリド等の置換シリルハライド、ヘキサメチルジシラン等のジシラザンの他、Ｎ−トリメチルシリルジエチルアミン、Ｎ−トリメチルシリルイミダゾール、ビス（トリメチルシリル）アセトアミド等を例示することができる。
【００２３】
前記一般式（２）で表されるテトラキスフェノール化合物の水酸基１モルに対して、置換シリル化剤は、１〜２０モルを使用する。置換シリル化剤は、少なくとも１モルの使用は必要であるが、２０モル以上使用しても本発明の一般式（１）で表されるＯ−シリル化フェノール誘導体収量向上には効果がない。かかる置換シリル化剤としてジシラザンを用いる場合には、同時に置換シリルハライドを触媒量、例えば、前記一般式（２）で表されるテトラキスフェノール化合物の水酸基１モルに対して０．００１〜２モル共存させることが望ましく、またジシラザンは、前記一般式（２）で表されるテトラキスフェノール化合物の水酸基１モルに対して０．５〜２０モル使用する。０．５モル未満ではシリル化反応が起こりにくく、２０モル以上使用しても収量が向上することはない。
【００２４】
前記一般式（２）で表されるテトラキスフェノール化合物の水酸基と置換シリル化剤との反応温度は任意の温度でよいが、−２０〜２００℃の範囲が好ましい。反応に用いる溶媒としては、置換シリル化剤に不活性な脱水精製後の溶媒が使用でき、好ましくはエーテル系溶媒、炭化水素系溶媒、非プロトン性極性溶媒が例示でき、例えば、ジエチルエーテル、ジオキサン、テトラヒドロフラン、ヘキサン、シクロヘキサン、ベンゼン、トルエン、キシレン、ジメチルホルムアミド、ジメチルアセトアミド等を挙げることができる。また、置換シリル化剤として置換シリルハライドを用いる場合、これらの溶媒と同時にを共存させることが好ましく、かかる酸受容剤としては、トリエチルアミン、トリプロピルアミン、ピリジン等の有機塩基、炭酸ナトリウム、炭酸カリウム等の無機塩基の他、アルカリ金属や有機リチウム化合物等を例示することができる。
【００２５】
本発明で用いるエポキシ樹脂は、従来公知の各種ポリエポキシ化合物が使用でき、本発明の前記一般式（１）で表されるＯ−シリル化フェノール誘導体と反応して硬化するポリエポキシ化合物であれば特に制限はない。このようなポリエポキシ化合物としては、例えば、ビス（４−ヒドロキシフェニル）プロパンジグリシジルエーテル、ビス（４−ヒドロキシー３，５−ジブロモフェニル）プロパンジグリシジルエーテル、ビス（４−ヒドロキシフェニル）エタンジグリシジルエーテル、ビス（４−ヒドロキシフェニル）メタンジグリシジルエーテル、レゾルシノールジグリシジルエーテル、フロログリシノールトリグリシジルエーテル、トリヒドロキシビフェニルトリグリシジルエーテル、テトラグリシジルベンゾフェノン、ビスレゾルシノールテトラグリシジルエーテル、テトラメチルビスフェノールＡジグリシジルエーテル、ビスフェノールＣジグリシジルエーテル、ビスフェノールヘキサフルオロプロパンジグリシジルエーテル、１，３−ビス〔１−（２，３−エポキシプロパキシ）−１−トリフルオロメチル−２，２，２−トリフルオロエチル〕ベンゼン、１，４−ビス〔１−（２，３−エポキシプロパキシ）−１−トリフルオロメチル−２，２，２−トリフルオロメチル〕ベンゼン、４，４′−ビス（２，３−エポキシプロポキシ）オクタフルオロビフェニル、フェノールノボラック型ビスエポキシ化合物等の芳香族系グリシジルエーテル化合物、アリサイクリックジエポキシアセタール、アリサイクリックジエポキシアジペート、アリサイクリックジエポキシカルボキシレート、ビニルシクロヘキセンジオキシド等の脂環式ポリエポキシ化合物、ジグリシジルフタレート、ジグリシジルテトラヒドロフタレート、ジグリシジルヘキサヒドロフタレート、ジメチルグリシジルフタレート、ジメチルグリシジルヘキサヒドロフタレート、ジグリシジル−ｐ−オキシベンゾエート、ジグリシジルシクロペンタン−１，３−ジカルボキシレート、ダイマー酸グリシジルエステル等のグリシジルエステル化合物、ジグリシジルアニリン、ジグリシジルトルイジン、トリグリシジルアミノフェノール、テトラグリシジルジアミノジフェニルメタン、ジグリシジルトリブロモアニリン等のグリシジルアミン化合物、ジグリシジルヒダントイン、グリシジルグリシドオキシアルキルヒダントイン、トリグリシジルイソシアヌレート等の複素環式エポキシ化合物等を挙げることができる。
【００２６】
さらに、本発明のエポキシ樹脂としては、ビスフェノールＡ型、ビスフェノールＦ型、ビスフェノールＳ型のエポキシ樹脂等の前記一般式（３）で表される構造を有する上記ポリエポキシ化合物の水酸基水素を、置換シリル基で置換した前記一般式（４）で示される構造を有するポリエポキシ化合物が、得られる硬化物の耐水性及び電気絶縁性の点から、より好適に用いられる。
【００２７】
前記一般式（４）において、Ｒ1は、脂肪族基、芳香族基又は複素環基から選ばれる１又は２以上の基が置換基として結合したシリル基、すなわちケイ素原子に脂肪族基、芳香族基又は複素環基が少なくとも１個結合した置換シリル基を示す。脂肪族基には鎖状又は環状のアルキル基やアルケニル基が包含され、またその脂肪族鎖中には酸素や窒素、硫黄等のヘテロ原子が含有されていてもよい。脂肪族基の炭素数は特に制約されないが、通常、その炭素数は１〜２２である。脂肪族基の具体例としては、例えば、メチル、エチル、プロピル、ブチル、ペンチル、ヘキシル、ヘプチル、ノニル、デシル、ウンデシル、ドデシル、トリデシル、テトラデシル、ペンタデシル、ヘキサデシル、ヘプタデシル、オクタデシル等のアルキル基、ビニル、プロペニル、アリル、イソプロペニル、ブテニル、ペンテニル、エチニル等のアルケニル基、シクロプロピル、シクロブチル、シクロペンチル、シクロヘキシル、シクロヘキシルメチル、シクロヘキセニル等の環状脂肪族基を挙げることができる。芳香族基としては、フェニル、トリル、キシリル、メシチル、メトキシフェニル、シアノフェニル、ニトロフェニル、クメニル、ベンジル、メチルベンジル、メトキシベンジル、シアノベンジル、ニトロベンジル、フェニルエチル、α−メチルベンジル、ジフェニルメチル、トリチル、スチリル、シンナミル、ナフチル、アントリル、フェナントリル等を例示することができる。複素環基としては、フリル、フルフリル、チエニル、テニル、ピロリル、ピリジル等を例示することができる。
【００２８】
置換シリル基の具体例としては、例えば、ジメチルシリル基、ジフェニルシリル基、トリメチルシリル基、トリエチルシリル基、トリプロピルシリル基、トリブチルシリル基、トリヘキシルシリル基、トリベンジルシリル基、トリフェニルシリル基、エチルジメチルシリル基、ｎ−ブチルジメチルシリル基、ｔ−ブチルジメチルシリル基、オクチルジメチルシリル基、オクタデシルジメチルシリル基、ビニルジメチルシリル基、アリルジメチルシリル基、フェニルジメチルシリル基、ジフェニルビニルシリル基、メチルフェニルビニルシリル基、シクロヘキシルジメチルシリル基、ベンジルジメチルシリル基、ジフェニルメチルシリル基、ｔ−ブチルジフェニルシリル基、トリルジメチルシリル基、フリルジメチルシリル基、ピリジルジメチルシリル基等を挙げることができる。
【００２９】
本発明のエポキシ樹脂硬化組成物は、前記した本発明の一般式（１）で表されるＯ−シリル化フェノール誘導体を硬化剤として含有することを特徴とする。本発明のエポキシ樹脂硬化組成物におけるＯ−シリル化フェノール誘導体の含有量は、エポキシ樹脂のエポキシ基との反応によって硬化した硬化物中に組み込まれる通常の付加型硬化剤と同様な使用量でよく、求められる硬化物の性質にもよるが、通常、エポキシ樹脂のエポキシ基１モルに対して０．２〜１モル程度になるように使用する。これらのＯ−シリル化フェノール誘導体は、１種又は２種以上を混合して使用できる。またエポキシ樹脂としては、前記の各種ポリエポキシ化合物を単独で使用することもできるし、２種以上混合して使用することもできる。
【００３０】
前記のエポキシ樹脂に、本発明の前記一般式（１）で表されるＯ−シリル化フェノール誘導体を硬化剤として反応させることにより、その分子構造中に前記一般式（４）で表される構造を有するエポキシ樹脂硬化物を得ることができる。この場合の硬化反応は、次の反応式によって示すことができる。
【００３１】
【化７】
0004463908.tif 000006
【００３２】
上記硬化反応は、塩化物、臭化物、フッ化物等の触媒の存在下で、０〜３００℃の温度で行うことができる。この反応において形成されるエポキシ樹脂硬化物の特性は、本発明の前記一般式（１）で表されるＯ−シリル化フェノール誘導体と前記エポキシ樹脂の種類及び仕込量に関係し変化する。
【００３３】
前記触媒は、無機塩、第４級アンモニウム塩、ホスホニウム塩等の形態で用いられ、例えば、塩化物触媒としてトリエチルアミン塩酸塩、塩化ベンジルトリエチルアンモニウム、塩化テトラブチルアンモニウム、塩化テトラブチルホスホニウム等を、臭化物触媒としてトリエチルアミン臭化水素酸塩、臭化ベンジルトリエチルアンモニウム、臭化テトラブチルアンモニウム、臭化テトラブチルホスホニウム等を、フッ化物触媒としてフッ化アルミニウム、フッ化アンモニウム、五フッ化アンチモン、三フッ化アンチモン、フッ化バリウム、フッ化カルシウム、フッ化セシウム、フッ化リチウム、フッ化マグネシウム、フッ化カリウム、二フッ化水素カリウム、フッ化ナトリウム、フッ化テトラブチルアンモニウム等をそれぞれ挙げることができる。これらの触媒量は、エポキシ樹脂１モルに対し、０．００１〜１モル、好ましくは０．０１〜０．５モルであり、０．００１モル未満では硬化速度が遅く、１モルを越えても格別の効果は得られない。
【００３４】
前記のようにして得られる一般式（４）で表される構造を有するエポキシ樹脂硬化物は、使用したエポキシ樹脂及びＯ−シリル化フェノール誘導体の種類により、その表面自由エネルギー、熱特性及び電気特性が変化する。即ち、本発明のＯ−シリル化フェノール誘導体とエポキシ樹脂から得られた硬化物は、一般的なフェノール及びアミン硬化剤から得られた硬化物よりも水酸基が少なくシロキシ基を有する疎水性の硬化物であり、耐水性及び電気絶縁性において優れた性質を示す。さらに、本発明のＯ−シリル化フェノール誘導体は、テトラキスフェニル骨格に基づく拡散的反応部位、即ち放射状に開いた４つのシロキシ基を有することから、エポキシ樹脂硬化反応下での架橋を促進し、得られる硬化物は高いガラス転移温度と共に優れた耐熱性を有する。
【００３５】
本発明のエポキシ樹脂硬化組成物は、エポキシ樹脂とＯ−シリル化フェノール誘導体に硬化触媒を配合して用いられる。この組成物には、従来のエポキシ樹脂硬化組成物と同様に、慣用の補助成分、例えば、硬化促進剤、充填剤、難燃剤、カップリング剤、希釈剤、着色剤、レーザーマーキング剤等を配合することができる。本発明のエポキシ樹脂硬化組成物は、液状又は粉体状であることができ、常温又は高められた温度において硬化させることができる。
【００３６】
本発明のＯ−シリル化フェノール誘導体は、エポキシ樹脂を硬化させる用途、例えば、エポキシ樹脂系接着剤、半導体封止剤、プリント配線板用積層板、ワニス、粉体塗料、注型材料、インク等の用途に好適に使用することができる。
【００３７】
【実施例】
次に実施例により本発明をさらに詳細に説明するが、本発明はこれらの例によって何ら限定されるものではない。
実施例１［１，１，２，２−テトラキス（４−トリメチルシロキシフェニル）エタンの合成］
窒素導入管、冷却管を取り付けた５００ｍｌのナス型フラスコに１，１，２，２−テトラキス（４−ヒドロキシフェニル）エタン２０ｇ（０．０５モル）を入れ、溶媒の乾燥トルエン２００ｍｌを加え分散させる。窒素雰囲気下、この中にヘキサメチルジシラザン２０ｇ（０．１２モル）を入れ、さらにトリメチルクロロシラン１ｍｌを加え、１２０℃で１２時間還流、反応させる。反応終了後、溶媒のトルエンをエバポレーターで除去し、得られた固体をｎ−ヘキサンで２回再結晶し、乾燥して融点１６０〜１６２℃の無色透明な固体２４ｇ（収率：７０％）を得た。以下に示す赤外吸収（ＩＲ）スペクトル、1Ｈ−核磁気共鳴（ＮＭＲ）スペクトル及び元素分析（表１参照）の測定結果により、下記の構造であることを確認した。
ＩＲ（ｏｉｌ法）：１２５４ｃｍ- 1（Ｓｉ−ＣＨ3），８４６ｃｍ-1（Ｓｉ−ＣＨ3）
1Ｈ−ＮＭＲ（ＣＤＣｌ3）：０．１５ｐｐｍ（ｓ，３６Ｈ，Ｓｉ−ＣＨ3），４．３８ｐｐｍ（ｓ，２Ｈ，ＣＨ−ＣＨ），６．５１，６．８５ｐｐｍ（ｄ，ｄ，Ｊ＝８．４４Ｈｚ，Ｊ＝８．５０Ｈｚ，８Ｈ，８Ｈ，aromatic proton）
元素分析（Ｃ38Ｈ54Ｏ4Ｓｉ4）
【００３８】
【表１】
0004463908.tif 000007
【００３９】
【化８】
0004463908.tif 000008
【００４０】
実施例２［１，１，２，２−テトラキス（４−トリメチルシロキシフェニル）エタンを成分化合物とするエポキシ樹脂硬化組成物の硬化反応（その１）］
テフロンシートをアルミホイルで補強した容器に、エポキシ樹脂であるＯ−トリメチルシリル化ビス（４−ヒドロキシフェニル）プロパンジグリシジルエーテル（エポキシ当量１９５）を３モル入れ、さらに硬化剤として、１，１，２，２−テトラキス（４−トリメチルシロキシフェニル）エタンを１．５モル加え１６０℃に加熱相溶させる。その後、エポキシ樹脂に対し５モル％テトラブチルホスホニウムクロリド加え、２４０℃で１２時間加熱することにより、テトラヒドロフラン溶媒に不溶の硬化物を得た。赤外吸収スペクトルにおいて、硬化前のエポキシ樹脂中のオキシラン環は９１５ｃｍ-1に観測されるが、反応硬化物ではこの吸収が消失していることから、反応が完結していることを確認した。
【００４１】
ガラス転移温度（示差走査熱量計による）：１００℃
空気中での硬化物の１０％重量減少温度（熱重量測定による）：３８０℃
窒素中での硬化物の１０％重量減少温度（熱重量測定による）：３９０℃
硬化物表面の水に対する接触角θw：９０度
硬化物を沸騰蒸留水中に２時間浸漬後の吸水率Ａw：０．６２％
【００４２】
実施例３
１，１，２，２−テトラキス（４−トリメチルシロキシフェニル）エタンを成分化合物とするエポキシ樹脂硬化組成物の硬化反応（その２）
テフロンシートをアルミホイルで補強した容器に、エポキシ樹脂であるＯ−トリメチルシリル化ビス（４−ヒドロキシフェニル）プロパンジグリシジルエーテル（エポキシ当量２７４）を３モル入れ、さらに硬化剤として、１，１，２，２−テトラキス（４−トリメチルシロキシフェニル）エタンを１．５モル加え１６０℃に加熱相溶させる。その後、エポキシ樹脂に対し５モル％テトラブチルホスホニウムクロリド加え、２４０℃で１２時間加熱することにより、テトラヒドロフラン溶媒に不溶の硬化物を得た。赤外吸収スペクトルにおいて、硬化前のエポキシ樹脂中のオキシラン環は９１５ｃｍ-1に観測されるが、反応硬化物ではこの吸収が消失していることから、反応が完結していることを確認した。
【００４３】
ガラス転移温度（示差走査熱量計による）：８６℃
空気中での硬化物の１０％重量減少温度（熱重量測定による）：３６０℃
窒素中での硬化物の１０％重量減少温度（熱重量測定による）：４００℃
硬化物表面の水に対する接触角θw：８９度
硬化物を沸騰蒸留水中に２時間浸漬後の吸水率Ａw：０．５８％
【００４４】
本発明のエポキシ樹脂硬化組成物から得られる硬化物は、水の接触角が９０度、吸水率が約０．６％であり、疎水性で吸水率が低い。またガラス転移温度は１００℃であり、このことは、本発明のＯ−シリル化フェノール誘導体が、耐熱性及び電気絶縁性に優れた疎水性のエポキシ樹脂硬化物を得るための優れた硬化剤であることを示している。
【００４５】
【発明の効果】
本発明のＯ−シリル化フェノール誘導体を硬化剤として含有するエポキシ樹脂硬化組成物は、簡単な操作で調整できる上に、種々のエポキシ樹脂において架橋密度が高く、耐熱性並びに電気絶縁性に優れた疎水性の硬化物を製造することができる。更に、本発明のエポキシ樹脂硬化組成物は、種々の物質と併用して使用することができ、また各種形態、例えば樹脂系接着剤、半導体封止剤、プリント配線版用積層板、ワニス、粉体塗料、注型材料、インク等の用途に好適に使用することができる。さらに本発明のＯ−シリル化フェノール誘導体は、工業材料を提供する種々の縮合系高分子の合成、例えばポリエステル、ポリエーテル、ポリアミン、ポリスルフィド、ポリアミド、ポリアリレート等に幅広く適用することができる。